"オレフィン重合用固体触媒成分Aの製造方法であって、以下の工程を含む方法。SiO結合を有するケイ素化合物aの存在下、有機マグネシウム化合物cを式Iで表されるチタン化合物bに加えて、オレフィン重合用固体触媒成分前駆体を製造する工程1、I式中、mは1~20の整数であり;R1は炭素原子数1~20のハイドロカルビル基であり;X1は、互いに独立して、ハロゲン原子または炭素原子数1~20のハイドロカルビルオキシ基である。固体触媒成分前駆体、式IIで表されるハロゲン化金属化合物および式IIIで表される内部電子供与体を互いに接触させてオレフィン重合用固体触媒成分Aを製造する工程2MX2bR2mbII式中、Mは第4族、第13族または第14族元素であり;R2は炭素原子数が1~20のアルキル基、アリール基、アルコキシ基またはアリーロキシ基であり;X2はハロゲン原子であり;mはMの原子価であり;bは0<b≦mを満足する整数である。III式中、R3は炭素原子数1~20のハイドロカルビル基であり;R4、R5、R6およびR7は、互いに独立して、水素原子、ハロゲン原子または炭素原子数1~20のハイドロカルビル基であり;R8はハロゲン原子または炭素原子数1~20のハイドロカルビルオキシ基である。式IIIにおけるR4およびR5が水素原子である請求項1に記載の方法。式IIIにおけるR6が炭素原子数1~20のアルキル基または炭素原子数6~20のアリール基である請求項1または2に記載の方法。式IIIにおけるR6が炭素原子数3~20の分岐状もしくは環状アルキル基、または炭素原子数6~20のアリール基である請求項3に記載の方法。オレフィン重合用固体触媒の製造方法であって、請求項1~4のいずれかに記載の方法によって製造されるオレフィン重合用固体触媒成分Aを有機アルミニウム化合物Bと接触させる工程を含む方法。オレフィン重合用固体触媒の製造方法であって、請求項1~4のいずれかに記載の方法によって製造されるオレフィン重合用固体触媒成分A、有機アルミニウム化合物Bおよび外部電子供与体Cを互いに接触させる工程を含む方法。オレフィン重合体の製造方法であって、請求項5または6の方法で製造されるオレフィン重合用固体触媒の存在下、オレフィンを重合する工程を含む方法。請求項7に記載のオレフィン重合体の製造方法において、オレフィンが炭素原子数3~20のα-オレフィンである方法。しかしながら、上記の固体触媒成分を含むオレフィン重合用触媒は、重合活性と該オレフィン重合用触媒の存在下でオレフィンを重合して得られるオレフィン重合体の低分子量成分や無定形成分の含量の観点から未だ満足できるものではない。本発明は、十分に高い重合活性を示し、且つ、低分子量成分や無定形成分の含量の少ない重合体を与えるオレフィン重合用固体触媒の製造方法、該オレフィン重合用固体触媒を製造するためのオレフィン重合用固体触媒成分の製造方法、および該オレフィン重合用固体触媒を用いるオレフィン重合体の製造方法を提供することを目的とするものである。本発明は、オレフィン重合用固体触媒成分Aの製造方法であって、以下の工程を含む方法である。SiO結合を有するケイ素化合物aの存在下、有機マグネシウム化合物cを式Iで表されるチタン化合物bに加えて、オレフィン重合用固体触媒成分前駆体を製造する工程1、I[式中、mは1~20の整数であり;R1は炭素原子数1~20のハイドロカルビル基であり;X1は、互いに独立して、ハロゲン原子または炭素原子数1~20のハイドロカルビルオキシ基である。]固体触媒成分前駆体、式IIで表されるハロゲン化金属化合物および式IIIで表される内部電子供与体を互いに接触させてオレフィン重合用固体触媒成分Aを製造する工程2MX2bR2mbII[式中、Mは第4族、第13族または第14族元素であり;R2は炭素原子数が1~20のアルキル基、アリール基、アルコキシ基またはアリーロキシ基であり;X2はハロゲン原子であり;mはMの原子価であり;bは0<b≦mを満足する整数である。]III[式中、R3は炭素原子数1~20のハイドロカルビル基であり;R4、R5、R6およびR7は、互いに独立して、水素原子、ハロゲン原子または炭素原子数1~20のハイドロカルビル基であり;R8はハロゲン原子または炭素原子数1~20のハイドロカルビルオキシ基である。]本発明はさらにまた、オレフィン重合用固体触媒の製造方法であって、上記の方法によって製造されるオレフィン重合用固体触媒成分A、有機アルミニウム化合物Bおよび外部電子供与体Cを互いに接触させる工程を含む方法である。本発明はさらにまた、オレフィン重合体の製造方法であって、上記の方法で製造されるオレフィン重合用固体触媒の存在下、オレフィンを重合する工程を含む方法である。本発明によれば、十分に高い重合活性を示し、且つ、低分子量成分や無定形成分の含量の少ない重合体を与えるオレフィン重合用固体触媒の製造方法、該オレフィン重合用固体触媒を製造するためのオレフィン重合用固体触媒成分の製造方法、および該オレフィン重合用固体触媒を用いるオレフィン重合体の製造方法が提供される。本発明のオレフィン重合用固体触媒成分Aの製造方法は、SiO結合を有するケイ素化合物aの存在下、有機マグネシウム化合物cを式Iで表されるチタン化合物bに加えて、オレフィン重合用固体触媒成分前駆体を製造する工程1を含む。I式中、mは1~20の整数であり;R1は炭素原子数1~20のハイドロカルビル基であり;X1は、互いに独立して、ハロゲン原子または炭素原子数1~20のハイドロカルビルオキシ基である。Si-O結合を有するケイ素化合物aとして、下式iからiiiのいずれかで表わされる化合物を例示することができる。SiOR9tR10iR11R122SiOuSiR133iiR142SiOviii[式中、R9~R14はそれぞれ独立に、炭素原子数1~20のハイドロカルビル基または水素原子であり;tは1~4の整数であり;uは1~1000の整数であり;vは2~1000の整数である]式iからiiiのいずれかで表されるSi-O結合を有するケイ素化合物aにおけるR9~R14のハイドロカルビル基として、メチル基、エチル基、n-プロピル基、iso-プロピル基、n-ブチル基、iso-ブチル基、n-ペンチル基、iso-ペンチル基、ヘキシル基、ヘプチル基、オクチル基、デシル基、およびドデシル基のようなアルキル基;フェニル基、トリル基、キシリル基、およびナフチル基のようなアリール基;シクロヘキシル基およびシクロペンチル基のようなシクロアルキル基;アリル基のようなアルケニル基;ベンジル基のようなアラルキル基を例示することができる。式iからiiiのいずれかで表されるSi-O結合を有するケイ素化合物aにおけるR9~R14は好ましくは、炭素原子数2~18のアルキル基または炭素原子数6~18のアリール基であり、特に好ましくは炭素原子数2~18の直鎖状アルキル基である。式iからiiiのいずれかで表されるSi-O結合を有するケイ素化合物aの具体例としては、テトラメトキシシラン、ジメチルジメトキシシラン、テトラエトキシシラン、トリエトキシエチルシラン、ジエトキシジエチルシラン、エトキシトリエチルシラン、テトラiso-プロポキシシラン、ジiso-プロポキシ-ジiso-プロピルシラン、テトラプロポキシシラン、ジプロポキシジプロピルシラン、テトラブトキシシラン、ジブトキシジブチルシラン、ジシクロペントキシジエチルシラン、ジエトキシジフェニルシラン、シクロヘキシロキシトリメチルシラン、フェノキシトリメチルシラン、テトラフェノキシシラン、トリエトキシフェニルシラン、ヘキサメチルジシロヘキサン、ヘキサエチルジシロヘキサン、ヘキサプロピルジシロキサン、オクタエチルトリシロキサン、ジメチルポリシロキサン、ジフェニルポリシロキサン、メチルハイドロポリシロキサン、およびフェニルハイドロポリシロキサンを例示することができる。式iからiiiで示すSi-O結合を有するケイ素化合物aの中でも、好ましくは式iにおけるtが4であるテトラアルコキシシランであり、最も好ましくはテトラエトキシシランである。チタン化合物bとして下式Iで表される化合物を例示することができる。I[式中、mは1~20の整数であり;R1は炭素原子数1~20のハイドロカルビル基であり;X1は、互いに独立して、ハロゲン原子または炭素原子数1~20のハイドロカルビルオキシ基である。]式IにおけるR1は、メチル基、エチル基、n-プロピル基、iso-プロピル基、n-ブチル基、iso-ブチル基、n-ペンチル基、iso-ペンチル基、n-ヘキシル基、n-ヘプチル基、n-オクチル基、n-デシル基、およびn-ドデシル基のようなアルキル基;フェニル基、トリル基、キシリル基、およびナフチル基のようなアリール基;シクロヘキシル基およびシクロペンチル基のようなシクロアルキル基;アリル基のようなアルケニル基;ならびにベンジル基のようなアラルキル基を例示することができる。R1は好ましくは、炭素原子数2~18のアルキル基または炭素原子数6~18のアリール基であり、特に好ましくは炭素原子数2~18の直鎖状アルキル基である。上式IにおけるX1のハロゲン原子として、塩素原子、臭素原子およびヨウ素原子を例示することができる。特に好ましくは塩素原子である。上式IにおけるX1の炭素原子数1~20のハイドロカルビルオキシ基は、好ましくは、炭素原子数2~18のアルコキシ基であり、より好ましくは炭素原子数2~10のアルコキシ基であり、特に好ましくは炭素原子数2~6のアルコキシ基である。上式Iで表されるチタン化合物bとして、テトラメトキシチタン、テトラエトキシチタン、テトラ-n-プロポキシチタン、テトラiso-プロポキシチタン、テトラ-n-ブトキシチタン、テトラiso-ブトキシチタン、n-ブトキシチタントリクロリド、ジ-n-ブトキシチタンジクロリド、トリ-n-ブトキシチタンクロリド、ジ-n-テトラiso-プロピルポリチタネートm=2~10の範囲の混合物、テトラ-n-ブチルポリチタネートm=2~10の範囲の混合物、テトラ-n-ヘキシルポリチタネートm=2~10の範囲の混合物、テトラ-n-オクチルポリチタネートm=2~10の範囲の混合物、およびテトラアルコキシチタンに少量の水を反応して得られるテトラアルコキシチタンの縮合物、ならびにこれらの2以上の組合せを例示することができる。上式Iで表されるチタン化合物bは好ましくは、mが1、2または4であるチタン化合物であり、より好ましくは、テトラ-n-ブトキシチタン、テトラ-n-ブチルチタニウムダイマーまたはテトラ-n-ブチルチタニウムテトラマーである。有機マグネシウム化合物cは、マグネシウム原子-炭素原子の結合を有する化合物である。有機マグネシウム化合物として、下式ivまたはvで表わされる化合物を例示することができ、良好な形態の触媒を得る観点から、式ivで表されるグリニャール化合物が好ましく、グリニャール化合物のエーテル溶液が特に好ましい:R15MgX3ivR16R17Mgv[R15、R16およびR17はそれぞれ独立して、炭素原子数1~20のハイドロカルビル基を表し、X3はハロゲン原子を表わす]式ivおよびvにおけるR15、R16およびR17の炭素原子数1~20のハイドロカルビル基としては、メチル基、エチル基、n-プロピル基、iso-プロピル基、n-ブチル基、sec-ブチル基、tert-ブチル基、iso-ペンチル基、n-ヘキシル基、n-オクチル基、2-エチルヘキシル基、フェニル基、アリル基およびベンジル基のような、炭素原子数1~20の、アルキル基、アリール基、アラルキル基およびアルケニル基を例示することができる。式ivおよびvにおける好ましいR15、R16およびR17は、炭素原子数2~18のアルキル基または炭素原子数6~18のアリール基であり、特に好ましくは炭素原子数2~18のアルキル基である。式ivにおけるX3として、塩素原子、臭素原子およびヨウ素原子を例示することができる。特に好ましくは塩素原子である。式ivで表されるグリニャール化合物の例としては、メチルマグネシウムクロリド、エチルマグネシウムクロリド、n-プロピルマグネシウムクロリド、iso-プロピルマグネシウムクロリド、n-ブチルマグネシウムクロリド、iso-ブチルマグネシウムクロリド、tert-ブチルマグネシウムクロリド、n-ペンチルマグネシウムクロリド、iso-ペンチルマグネシウムクロリド、シクロペンチルマグネシウムクロリド、n-ヘキシルマグネシウムクロリド、シクロヘキシルマグネシウムクロリド、n-オクチルマグネシウムクロリド、2-エチルヘキシルマグネシウムクロリド、フェニルマグネシウムクロリド、およびベンジルマグネシウムクロリドである。それらの中で、エチルマグネシウムクロリド、n-プロピルマグネシウムクロリド、iso-プロピルマグネシウムクロリド、n-ブチルマグネシウムクロリド、およびiso-ブチルマグネシウムクロリドが好ましく、n-ブチルマグネシウムクロリドが特に好ましい。これらのグリニャール化合物は、好ましくは、それらのエーテル溶液として用いられる。エーテルの例としては、ジエチルエーテル、ジ-n-プロピルエーテル、ジiso-プロピルエーテル、ジ-n-ブチルエーテル、ジiso-ブチルエーテル、エチルn-ブチルエーテルおよびジiso-ペンチルエーテルのようなジアルキルエーテル、ならびにテトラヒドロフランのような環状エーテルである。それらのうち、ジアルキルエーテルが好ましく、ジ-n-ブチルエーテルまたはジiso-ブチルエーテルが特に好ましい。工程1において、エステル基を有する化合物dを添加してもよい。エステル基を有する化合物dとしてはいかなるエステル化合物を用いてもよいが、モノまたは多価のカルボン酸エステルを挙げることができ、より具体的には飽和脂肪族カルボン酸エステル、不飽和脂肪族カルボン酸エステル、脂環式カルボン酸エステル、および芳香族カルボン酸エステルを例示することができる。更に具体的には、酢酸メチル、酢酸エチル、酢酸フェニル、プロピオン酸メチル、プロピオン酸エチル、酪酸エチル、吉草酸エチル、アクリル酸エチル、メタクリル酸メチル、安息香酸エチル、安息香酸ブチル、トルイル酸メチル、トルイル酸エチル、アニス酸エチル、コハク酸ジエチル、コハク酸ジブチル、マロン酸ジエチル、マロン酸ジブチル、マレイン酸ジメチル、マレイン酸ジブチル、イタコン酸ジエチル、イタコン酸ジブチル、フタル酸モノエチル、フタル酸ジメチル、フタル酸メチルエチル、フタル酸ジエチル、フタル酸ジ-n-プロピル、フタル酸ジiso-プロピル、フタル酸ジ-n-ブチル、フタル酸ジiso-ブチル、フタル酸ジペンチル、フタル酸ジ-n-ヘキシル、フタル酸ジ-n-ヘプチル、フタル酸ジ-n-オクチル、フタル酸ビス2-エチルヘキシル、フタル酸ジiso-デシル、フタル酸ジシクロヘキシル、およびフタル酸ジフェニルを例示することができる。中でも好ましくは、脂肪族ジカルボン酸ジエステル、安息香酸エチルおよび安息香酸ブチルのような芳香族カルボン酸エステル、フタル酸エステルのような芳香族ジカルボン酸ジエステルである。工程1において溶媒を用いてもよい。溶媒としては、ヘキサン、ヘプタン、オクタンおよびデカンのような脂肪族炭化水素化合物;トルエンおよびキシレンのような芳香族炭化水素化合物;シクロヘキサン、メチルシクロヘキサンおよびデカリンのような脂環式炭化水素化合物;ジエチルエーテル、ジ-n-プロピルエーテル、ジiso-プロピルエーテル、ジ-n-ブチルエーテル、ジiso-ブチルエーテル、エチル-n-ブチルエーテル、およびジiso-ペンチルエーテルなどのジアルキルエーテル、およびテトラヒドロフランなどの環状エーテル;ジクロロメタン、1,2-ジクロロエタン,パーフルフルオロオクタン,クロロベンゼン,ジクロロベンゼン,トリフルオロメチルベンゼン,クロロメチルベンゼン,クロロシクロヘキサンのようなハロゲン化炭化水素;ならびに、これらの2種以上の組合せを例示することができる。中でも、好ましくは脂肪族炭化水素化合物、芳香族炭化水素化合物、または、脂環式炭化水素化合物であり、より好ましくは脂肪族炭化水素化合物、または、脂環式炭化水素化合物であり、さらに好ましくは脂肪族炭化水素化合物であり、特に好ましくはヘキサン、または、ヘプタンである。工程1において、Si-O結合を有するケイ素化合物aの使用量は、使用されるチタン化合物b中の総チタン原子1molあたり、ケイ素原子が通常1mol~500mol、好ましくは1mol~300mol、特に好ましくは3mol~100molとなる量である。工程1において、有機マグネシウム化合物cの使用量は、使用される有機マグネシウム化合物c中の総マグネシウム原子1molあたり、上記チタン原子と上記ケイ素原子との和が通常0.1mol~10mol、好ましくは0.2mol~5.0mol、特に好ましくは0.5mol~2.0molとなる量である。工程1におけるチタン化合物b、Si-O結合を有するケイ素化合物aおよび有機マグネシウム化合物cの使用量はまた、得られる固体触媒成分前駆体中のマグネシウム原子の量が、該前駆体中のチタン原子1molあたり、1mol~51mol、好ましくは2mol~31mol、特に好ましくは4mol~26molとなるように決定してもよい。工程1において、エステル基を有する化合物dの使用量は、使用されるチタン化合物中の総チタン原子1molあたり、通常0.05mol~100mol、好ましくは0.1mol~60mol、特に好ましくは0.2mol~30molである。工程1において、Si-O結合を有するケイ素化合物a、チタン化合物bおよび溶媒を含有する溶液中に有機マグネシウム化合物cを加えるときの温度は、通常-50°C~100°Cであり、好ましくは-30°C~70°Cであり、特に好ましくは-25°C~50°Cの範囲である。有機マグネシウム化合物cを加えるときの時間は特に限定されず、通常30分~6時間程度である。良好な形態の触媒を得る観点から、有機マグネシウム化合物cは連続的に加えられることが好ましい。Si-O結合を有するケイ素化合物aと、チタン化合物bと、有機マグネシウム化合物cとの反応をさらに進めるために、続けて5°C~120°Cで30分~6時間これらを反応させてもよい。さらに、工程1において担体物質を添加し、固体触媒成分前駆体を担体物質に担持させてもよい。担体物質としては、例えば、SiO2、Al2O3、MgO、TiO2、およびZrO2のような多孔質無機酸化物;ポリスチレン、スチレン-ジビニルベンゼン共重合体、スチレン-エチレングリコールジメタクリル酸共重合体、ポリアクリル酸メチル、ポリアクリル酸エチル、アクリル酸メチル-ジビニルベンゼン共重合体、ポリメタクリル酸メチル、メタクリル酸メチル-ジビニルベンゼン共重合体、ポリアクリロニトリル、アクリロニトリル-ジビニルベンゼン共重合体、ポリ塩化ビニル、ポリエチレン、およびポリプロピレンのような有機多孔質ポリマーが挙げられる。これらのうち好ましくは、有機多孔質ポリマーであり、特に好ましくは、スチレン-ジビニルベンゼン共重合体である。担体物質として好ましくは、固体触媒成分前駆体を該担体物質に有効に固定する観点から、細孔半径20~200nmである細孔の細孔容量が、0.3cm3/g以上であり、より好ましくは0.4cm3/g以上であり、かつ該範囲の細孔容量は、細孔半径3.5~7500nmである細孔の細孔容量の35以上であり、より好ましくは40以上である多孔質の担体物質である。Si-O結合を有するケイ素化合物aと、一般式Iで表されるチタン化合物bと、有機マグネシウム化合物cと、任意にエステル基を有する化合物dとを混合すると、有機マグネシウム化合物によるチタン化合物の還元反応が進行するので、該チタン化合物のチタン原子は4価から3価に還元される。本発明においては、実質上全ての4価のチタン原子が3価に還元されることが好ましい。得られた固体触媒成分前駆体は、3価のチタン原子、マグネシウム原子およびハイドロカルビルオキシ基を含有し、一般に非晶性または極めて弱い結晶性を有し、好ましくは非晶性の構造である。得られる固体触媒成分前駆体は溶媒で洗浄してもよい。該溶媒の例としては、ペンタン、ヘキサン、ヘプタン、オクタンおよびデカンなどの脂肪族炭化水素;ベンゼン、トルエン、エチルベンゼンおよびキシレンなどの芳香族炭化水素;シクロヘキサンおよびシクロペンタンなどの脂環式炭化水素;1,2-ジクロロエタンおよびモノクロロベンゼンなどのハロゲン化炭化水素である。これらの中で、脂肪族炭化水素または芳香族炭化水素が好ましく、芳香族炭化水素がより好ましく、トルエンまたはキシレンが特に好ましい。本発明のオレフィン重合用固体触媒成分Aの製造方法は、前記固体触媒成分前駆体、式IIで表されるハロゲン化金属化合物および式IIIで表される内部電子供与体を互いに接触させてオレフィン重合用固体触媒成分Aを製造する工程2を含む。MX2bR2mbIIMは第4族、第13族または第14族元素であり;R2は炭素原子数が1~20のアルキル基、アリール基、アルコキシ基またはアリーロキシ基であり;X2はハロゲン原子であり;mはMの原子価であり;bは0<b≦mを満足する整数である。IIIR3は炭素原子数1~20のハイドロカルビル基であり;R4、R5、R6およびR7は、互いに独立して、水素原子、ハロゲン原子または炭素原子数1~20のハイドロカルビル基であり;R8はハロゲン原子または炭素原子数1~20のハイドロカルビルオキシ基である。式IIIにおけるR4、R5、R6およびR7から選ばれる少なくとも1つが炭素原子数1~20のハイドロカルビル基であることが好ましい。一般式IIにおけるMの第4族元素として、チタン、ジルコニウムおよびハフニウムを例示することができる。中でも、好ましくはチタンである。Mの第13族元素として、ホウ素、アルミニウム、ガリウム、インジウム、およびタリウムを例示することができる。中でも、好ましくはホウ素またはアルミニウムであり、より好ましくはアルミニウムである。Mの第14族元素として、ケイ素、ゲルマニウム、錫、および鉛を例示することができる。中でも、好ましくはケイ素、ゲルマニウムまたは錫であり、より好ましくはケイ素である。一般式IIにおけるR2のハイドロカルビル基としては、メチル基、エチル基、n-プロピル基、iso-プロピル基、n-ブチル基、iso-ブチル基、n-ペンチル基、iso-ペンチル基、ヘキシル基、ヘプチル基、オクチル基、デシル基、およびドデシル基のような直鎖状または分岐状のアルキル基;シクロヘキシル基およびシクロペンチル基のような環状アルキル基;フェニル基、トリル基、キシリル基およびナフチル基のようなアリール基が挙げられる。一般式IIにおけるR2のハイドロカルビルオキシ基としては、メトキシ基、エトキシ基、n-プロポキシ基、iso-プロポキシ基、n-ブトキシ基、iso-ブトキシ基、n-アミロキシ基、iso-アミロキシ基、ヘキシロキシ基、ヘプチロキシ基、オクチロキシ基、デシロキシ基、およびドデシロキシ基のような直鎖状または分岐状のアルコキシ基;シクロヘキシロキシ基およびシクロペンチロキシ基のような環状アルコキシ基;フェノキシ基、キシロキシ基およびナフトキシ基のようなアリーロキシ基を例示することができる。一般式IIにおけるR2として、好ましくは炭素原子数2~18のアルキル基もしくはアルコキシ基;または炭素原子数6~18のアリール基もしくはアリーロキシ基である。一般式IIにおけるX2としては、フッ素原子、塩素原子、臭素原子またはヨウ素原子が挙げられ、好ましくは塩素原子または臭素原子であり、より好ましくは塩素原子である。一般式IIにおけるmはMの原子価であり、Mが第4族元素のときmは4であり、第13族元素のときmは3であり、第14族元素のときmは4である。一般式IIにおけるbは0<b≦mを満足する整数を表し、Mが第4族元素および第14族元素のときbは0<b≦4を満足する整数を表し、第13族元素のときbは0<b≦3を満足する整数を表す。Mが第4族元素または第14族元素の場合の好ましいbは3または4であり、より好ましくは4である。Mが第13族元素の場合の好ましいbは3である。一般式IIで表されるハロゲン化金属化合物のハロゲン化チタン化合物は、好ましくは四塩化チタン、四臭化チタンおよび四沃化チタンのようなテトラハロゲン化チタン化合物;またはメトキシチタントリクロリド、エトキシチタントリクロリド、ブトキシチタントリクロリド、フェノキシチタントリクロリド、およびエトキシチタントリブロマイドのようなトリハロゲン化アルコキシチタン化合物であり、より好ましくはテトラハロゲン化チタン化合物であり、特に好ましくは四塩化チタンである。一般式IIで表されるハロゲン化金属化合物の第13族元素のクロロ化化合物または第14族元素のクロロ化化合物は、好ましくは、エチルアルミニウムジクロリド、エチルアルミニウムセスキクロリド、ジエチルアルミニウムクロリド、トリクロロアルミニウム、テトラクロロシラン、フェニルトリクロロシラン、メチルトリクロロシラン、エチルトリクロロシラン、n-プロピルトリクロロシラン、またはパラトリルトリクロロシランであり、より好ましくは第14族元素のクロロ化化合物であり、特に好ましくはテトラクロロシランおよびフェニルトリクロロシランである。一般式IIIにおけるR3のハイドロカルビル基としては、アルキル基、アラルキル基、アリール基、アルケニル基等が挙げられ、これらの基に含まれる一部または全ての水素原子はハロゲン原子、ハイドロカルビルオキシ基、ニトロ基、スルホニル基、シリル基等で置換されていてもよい。R3のアルキル基としては、メチル基、エチル基、n-プロピル基、n-ブチル基、n-ペンチル基、n-ヘキシル基、n-ヘプチル基、およびn-オクチル基のような直鎖状アルキル基;iso-プロピル基、iso-ブチル基、tert-ブチル基、iso-ペンチル基、ネオペンチル基、および2-エチルヘキシル基のような分岐状アルキル基;シクロプロピル基、シクロブチル基、シクロペンチル基、シクロヘキシル基、シクロへプチル基、およびシクロオクチル基のような環状アルキル基が挙げられ、好ましくは炭素原子数1~20の直鎖状、分岐状もしくは環状アルキル基であり、より好ましくは直鎖状もしくは分岐状で炭素原子数1~20のアルキル基である。R3のアラルキル基としては、ベンジル基、およびフェネチル基が挙げられ、好ましくは炭素原子数7~20のアラルキル基である。R3のアリール基としては、フェニル基、トリル基、およびキシリル基が挙げられ、好ましくは炭素原子数6~20のアリール基である。R3のアルケニル基としては、ビニル基、アリル基、3-ブテニル、および5-ヘキセニル基のような直鎖状アルケニル基;iso-ブテニル基、および5-メチル-3-ペンテニル基のような分岐状アルケニル基;2-シクロヘキセニル基、および3-シクロヘキセニル基のような環状アルケニル基が挙げられ、好ましくは炭素原子数2~20のアルケニル基である。一般式IIIにおけるR3として好ましくは、炭素原子数1~20のアルキル基であり、より好ましくは炭素原子数1~20の直鎖状または分岐状アルキル基であり、更に好ましくはメチル基、エチル基、n-プロピル基、n-ブチル基、n-ペンチル基、n-ヘキシル基、n-ヘプチル基、n-オクチル基、iso-プロピル基、iso-ブチル基、tert-ブチル基、iso-ペンチル基、ネオペンチル基、2-エチルヘキシル基であり、特に好ましくはメチル基、エチル基である。一般式IIIにおけるR4~R7のハロゲン原子としては、フッ素原子、塩素原子、臭素原子またはヨウ素原子が挙げられ、好ましくはフッ素原子、塩素原子または臭素原子である。一般式IIIにおけるR4~R7のハイドロカルビル基としては、アルキル基、アラルキル基、アリール基、アルケニル基等が挙げられ、これらの基に含まれる一部または全ての水素原子はハロゲン原子、ハイドロカルビルオキシ基、ニトロ基、スルホニル基、シリル基等で置換されていてもよい。R4~R7のアルキル基としては、メチル基、エチル基、n-プロピル基、n-ブチル基、n-ペンチル基、n-ヘキシル基、n-ヘプチル基、およびn-オクチル基のような直鎖状アルキル基;iso-プロピル基、iso-ブチル基、tert-ブチル基、iso-ペンチル基、ネオペンチル基、2-エチルヘキシル基、1,1-ジメチル-2-メチルプロピル基、1,1-ジメチル-2,2-ジメチルプロピル基、1,1-ジメチル-n-ブチル基、1,1-ジメチル-n-ペンチル基、および1,1-ジメチル-n-ヘキシル基のような分岐状アルキル基;シクロプロピル基、シクロブチル基、シクロペンチル基、シクロヘキシル基、シクロへプチル基、およびシクロオクチル基のような環状アルキル基が挙げられ、好ましくは炭素原子数1~20の直鎖状、分岐状もしくは環状アルキル基である。R4~R7のアラルキル基としては、ベンジル基、およびフェネチル基が挙げられ、好ましくは炭素原子数7~20のアラルキル基である。R4~R7のアリール基としては、フェニル基、トリル基、およびキシリル基が挙げられ、好ましくは炭素原子数6~20のアリール基である。R4~R7のアルケニル基としては、ビニル基、アリル基、3-ブテニル、および5-ヘキセニル基のような直鎖状アルケニル基;iso-ブテニル基、および5-メチル-3-ペンテニル基のような分岐状アルケニル基;2-シクロヘキセニル基、および3-シクロヘキセニル基のような環状アルケニル基が挙げられ、好ましくは炭素原子数2~10のアルケニル基である。一般式IIIにおけるR6として好ましくは炭素原子数1~20のアルキル基または炭素原子数6~20のアリール基であり、より好ましくは炭素原子数3~20の分岐状または環状アルキル基または炭素原子数6~20のアリール基であり、更に好ましくはiso-プロピル基、iso-ブチル基、tert-ブチル基、iso-ペンチル基、ネオペンチル基、2-エチルヘキシル基、1,1-ジメチル-2-メチルプロピル基、1,1-ジメチル-2,2-ジメチルプロピル基、1,1-ジメチル-n-ブチル基、1,1-ジメチル-n-ペンチル基、および1,1-ジメチル-n-ヘキシル基のような分岐状アルキル基;シクロプロピル基、シクロブチル基、シクロペンチル基、シクロヘキシル基、シクロへプチル基、およびシクロオクチル基のような環状アルキル基;フェニル基、o-トリル基、m-トリル基、p-トリル基、2,6-ジメチルフェニル基、2,4,6-トリメチルフェニル基、o-エチルフェニル基、m-エチルフェニル基、p-エチルフェニル基、2,6-ジエチルフェニル基、2,4,6-トリエチルフェニル基、m-ノルマルプロピルフェニル基、m-イソプロピルフェニル基のようなアリール基であり、特に好ましくはiso-プロピル基、iso-ブチル基、tert-ブチル基、iso-ペンチル基、ネオペンチル基、2-エチルヘキシル基、1,1-ジメチル-2-メチルプロピル基、1,1-ジメチル-2,2-ジメチルプロピル基、1,1-ジメチル-n-ブチル基、1,1-ジメチル-n-ペンチル基、および1,1-ジメチル-n-ヘキシル基のような分岐状アルキル基;フェニル基のようなアリール基である。一般式IIIにおけるR7として好ましくは水素原子または炭素原子数1~20のアルキル基または炭素原子数6~20のアリール基であり、より好ましくは水素原子、炭素原子数1~20の直鎖状もしくは分岐状アルキル基、または炭素原子数6~20のアリール基であり、更に好ましくは水素原子またはメチル基、エチル基、n-プロピル基、n-ブチル基、n-ペンチル基、n-ヘキシル基、n-ヘプチル基、およびn-オクチル基のような直鎖状アルキル基;iso-プロピル基、iso-ブチル基、tert-ブチル基、iso-ペンチル基、ネオペンチル基、2-エチルヘキシル基、1,1-ジメチル-2-メチルプロピル基、1,1-ジメチル-2,2-ジメチルプロピル基、1,1-ジメチル-n-ブチル基、1,1-ジメチル-n-ペンチル基、および1,1-ジメチル-n-ヘキシル基のような分岐状アルキル基;フェニル基、o-トリル基、m-トリル基、p-トリル基、2,6-ジメチルフェニル基、2,4,6-トリメチルフェニル基、o-エチルフェニル基、m-エチルフェニル基、p-エチルフェニル基、2,6-ジエチルフェニル基、2,4,6-トリエチルフェニル基、3-プロピルフェニル基、3-イソプロピルフェニル基のようなアリール基であり、特に好ましくは水素原子またはメチル基、エチル基、n-プロピル基、n-ブチル基、n-ペンチル基、n-ヘキシル基、n-ヘプチル基、およびn-オクチル基のような炭素原子数1~10の直鎖状アルキル基であり、最も好ましくは水素原子またはメチル基、エチル基、n-プロピル基、n-ブチル基、n-ペンチル基である。一般式IIIにおけるR4およびR5として好ましくは、水素原子または炭素原子数1~10のアルキル基であり、より好ましくは水素原子または炭素原子数1~10の直鎖状アルキル基であり、特に好ましくは水素原子またはメチル基、エチル基、n-プロピル基、n-ブチル基、n-ペンチル基であり、最も好ましくは水素原子である。一般式IIIにおけるR8のハロゲン原子としては、フッ素原子、塩素原子、臭素原子またはヨウ素原子が挙げられ、好ましくはフッ素原子、塩素原子または臭素原子であり、より好ましくは塩素原子である。一般式IIIにおけるR8のハイドロカルビルオキシ基としては、アルコキシ基、アラルキロキシ基、アリーロキシ基、アルケニロキシ基等が挙げられ、これらの基に含まれる一部または全ての水素原子はハロゲン原子、ニトロ基、スルホニル基、シリル基等で置換されていてもよい。R8のアルコキシ基としては、メトキシ基、エトキシ基、n-プロポキシ基、n-ブトキシ基、n-ペントキシ基、n-ヘキトキシ基、n-ヘプトキシ基、n-オクトキシ基、およびn-デコキシのような直鎖状アルコキシ基;iso-プロポキシ基、iso-ブトキシ基、tert-ブトキシ基、iso-ペントキシ基、ネオペントキシ基、イソアミロキシ基、および2-エチルヘキシルオキシ基のような分岐状アルコキシ基;シクロプロピルオキシ基、シクロブチルオキシ基、シクロペンチルオキシ基、シクロヘキシルオキシ基、シクロへプチルオキシ基、シクロオクチルオキシ基のような環状アルコキシ基等が挙げられ、好ましくは炭素原子数1~10の直鎖状もしくは分岐状アルコキシ基である。R8のアラルキロキシ基としては、ベンジロキシ基、およびフェネチロキシ基が挙げられ、好ましくは炭素原子数7~10のアラルキロキシ基である。R8のアリーロキシ基としては、フェノキシ基、メチルフェノキシ基、およびメシチロキシ基が挙げられ、好ましくは炭素原子数6~10のアリーロキシ基である。R8のアルケニロキシ基としては、ビニロキシ基、アリロキシ基、3-ブテニロキシ基、および5-ヘキセニロキシのような直鎖状アルケニロキシ基;iso-ブテニロキシ基、および4-メチル-3-ペンテニロキシ基のような分岐状アルケニロキシ基;2-シクロヘキセニロキシ基、および3-シクロヘキセニロキシのような環状アルケニロキシ基等が挙げられ、好ましくは炭素原子数2~10の直鎖状もしくは分岐状アルケニロキシ基である。一般式IIIの具体例としては、3-エトキシ-2-iso-プロピルプロピオン酸エチル、3-エトキシ-2-iso-ブチルプロピオン酸エチル、3-エトキシ-2-tert-ブチルプロピオン酸エチル、3-エトキシ-2-tert-アミルプロピオン酸エチル、3-エトキシ-2-シクロヘキシルプロピオン酸エチル、3-エトキシ-2-シクロペンチルプロピオン酸エチル、3-エトキシ-2-アダマンチルプロピオン酸エチル、3-エトキシ-2-フェニルプロピオン酸エチル、3-エトキシ-2-2,3-ジメチル-2-ブチルプロピオン酸エチル、3-エトキシ-2-2,3,3-トリメチル-2-ブチルプロピオン酸エチル、3-エトキシ-2-2-メチル-2-ヘキシルプロピオン酸エチル、3-iso-ブトキシ-2-iso-プロピルプロピオン酸エチル、3-iso-ブトキシ-2-iso-ブチルプロピオン酸エチル、3-iso-ブトキシ-2-tert-ブチルプロピオン酸エチル、3-iso-ブトキシ-2-tert-アミルプロピオン酸エチル、3-iso-ブトキシ-2-シクロヘキシルプロピオン酸エチル、3-iso-ブトキシ-2-シクロペンチルプロピオン酸エチル、3-iso-ブトキシ-2-アダマンチルプロピオン酸エチル、3-iso-ブトキシ-2-フェニルプロピオン酸エチル、3-メトキシ-2-iso-プロピルプロピオン酸エチル、3-メトキシ-2-iso-ブチルプロピオン酸エチル、3-メトキシ-2-tert-ブチルプロピオン酸エチル、3-メトキシ-2-tert-アミルプロピオン酸エチル、3-メトキシ-2-シクロヘキシルプロピオン酸エチル、3-メトキシ-2-シクロペンチルプロピオン酸エチル、3-メトキシ-2-アダマンチルプロピオン酸エチル、3-メトキシ-2-フェニルプロピオン酸エチル、3-メトキシ-2-2,3-ジメチル-2-ブチルプロピオン酸エチル、3-メトキシ-2-2,3,3-トリメチル-2-ブチルプロピオン酸エチル、3-メトキシ-2-2-メチル-2-ヘキシルプロピオン酸エチル、3-エトキシ-2-iso-プロピルプロピオン酸メチル、3-エトキシ-2-iso-ブチルプロピオン酸メチル、3-エトキシ-2-tert-ブチルプロピオン酸メチル、3-エトキシ-2-tert-アミルプロピオン酸メチル、3-エトキシ-2-シクロヘキシルプロピオン酸メチル、3-エトキシ-2-シクロペンチルプロピオン酸メチル、3-エトキシ-2-アダマンチルプロピオン酸メチル、3-エトキシ-2-フェニルプロピオン酸メチル、3-エトキシ-2-2,3-ジメチル-2-ブチルプロピオン酸メチル、3-エトキシ-2-2,3,3-トリメチル-2-ブチルプロピオン酸メチル、3-エトキシ-2-2-メチル-2-ヘキシルプロピオン酸メチル、3-メトキシ-2-iso-プロピルプロピオン酸メチル、3-メトキシ-2-iso-ブチルプロピオン酸メチル、3-メトキシ-2-tert-ブチルプロピオン酸メチル、3-メトキシ-2-tert-アミルプロピオン酸メチル、3-メトキシ-2-シクロヘキシルプロピオン酸メチル、3-メトキシ-2-シクロペンチルプロピオン酸メチル、3-メトキシ-2-アダマンチルプロピオン酸メチル、3-メトキシ-2-フェニルプロピオン酸メチル、3-メトキシ-2-2,3-ジメチル-2-ブチルプロピオン酸メチル、3-メトキシ-2-2,3,3-トリメチル-2-ブチルプロピオン酸メチル、3-メトキシ-2-2-メチル-2-ヘキシルプロピオン酸メチル、3-エトキシ-3-iso-プロピル-2-iso-ブチルプロピオン酸エチル、3-エトキシ-3-iso-ブチル-2-iso-ブチルプロピオン酸エチル、3-エトキシ-3-iso-ブチル-2-tert-ブチルプロピオン酸エチル、3-エトキシ-2、3-ジtert-ブチルプロピオン酸エチル、3-エトキシ-3-iso-ブチル-2-tert-アミルプロピオン酸エチル、3-エトキシ-3-tert-ブチル-2-tert-アミルプロピオン酸エチル、3-エトキシ-2、3-ジtert-アミルプロピオン酸エチル、3-エトキシ-3-iso-ブチル-2-シクロヘキシルプロピオン酸エチル、3-エトキシ-2、3-ジシクロヘキシルプロピオン酸エチル、3-エトキシ-3-iso-ブチル-2-シクロペンチルプロピオン酸エチル、3-エトキシ-2、3-ジシクロペンチルプロピオン酸エチル、3-エトキシ-2、3-ジフェニルプロピオン酸エチル、3-メトキシ-2,2-ジiso-プロピルプロピオン酸エチル、3-メトキシ-2,2-ジiso-プロピルプロピオン酸メチル、3-エトキシ-2,2-ジiso-プロピルプロピオン酸エチル、3-エトキシ-2,2-ジiso-プロピルプロピオン酸メチル、3-エトキシ-2、2-ジフェニルプロピオン酸エチル、3-エトキシ-2、2-ジフェニルプロピオン酸メチル、3-メトキシ-2-iso-プロピル-2-iso-ブチルプロピオン酸メチル、3-メトキシ-2-iso-プロピル-2-iso-ブチルプロピオン酸エチル、3-エトキシ-2-iso-プロピル-2-iso-ブチルプロピオン酸エチル、3-メトキシ-2-iso-プロピル-2-tert-ブチルプロピオン酸メチル、3-メトキシ-2-iso-プロピル-2-tert-ブチルプロピオン酸エチル、3-エトキシ-2-iso-プロピル-2-tert-ブチルプロピオン酸エチル、3-メトキシ-2-iso-プロピル-2-tert-アミルプロピオン酸メチル、3-メトキシ-2-iso-プロピル-2-tert-アミルプロピオン酸エチル、3-エトキシ-2-iso-プロピル-2-tert-アミルプロピオン酸エチル、3-メトキシ-2-iso-プロピル-2-シクロペンチルプロピオン酸メチル、3-メトキシ-2-iso-プロピル-2-シクロペンチルプロピオン酸エチル、3-エトキシ-2-iso-プロピル-2-シクロペンチルプロピオン酸エチル、3-メトキシ-2-iso-プロピル-2-シクロヘキシルプロピオン酸メチル、3-メトキシ-2-iso-プロピル-2-シクロヘキシルプロピオン酸エチル、3-エトキシ-2-iso-プロピル-2-シクロヘキシルプロピオン酸エチル、3-メトキシ-2-iso-プロピル-2-フェニルプロピオン酸メチル、3-メトキシ-2-iso-プロピル-2-フェニルプロピオン酸エチル、3-エトキシ-2-iso-プロピル-2-フェニルプロピオン酸エチル、3-メトキシ-2,2-ジiso-ブチルプロピオン酸エチル、3-メトキシ-2,2-ジiso-ブチルプロピオン酸メチル、3-エトキシ-2,2-ジiso-ブチルプロピオン酸エチル、3-エトキシ-2,2-ジiso-ブチルプロピオン酸メチル、3-メトキシ-2-iso-ブチル-2-tert-ブチルプロピオン酸メチル、3-メトキシ-2-iso-ブチル-2-tert-ブチルプロピオン酸エチル、3-エトキシ-2-iso-ブチル-2-tert-ブチルプロピオン酸エチル、3-メトキシ-2-iso-ブチル-2-tert-アミルプロピオン酸メチル、3-メトキシ-2-iso-ブチル-2-tert-アミルプロピオン酸エチル、3-エトキシ-2-iso-ブチル-2-tert-アミルプロピオン酸エチル、3-メトキシ-2-iso-ブチル-2-シクロペンチルプロピオン酸メチル、3-メトキシ-2-iso-ブチル-2-シクロペンチルプロピオン酸エチル、3-エトキシ-2-iso-ブチル-2-シクロペンチルプロピオン酸エチル、3-メトキシ-2-iso-ブチル-2-シクロヘキシルプロピオン酸メチル、3-メトキシ-2-iso-ブチル-2-シクロヘキシルプロピオン酸エチル、3-エトキシ-2-iso-ブチル-2-シクロヘキシルプロピオン酸エチル、3-メトキシ-2-iso-ブチル-2-フェニルプロピオン酸メチル、3-メトキシ-2-iso-ブチル-2-フェニルプロピオン酸エチル、3-エトキシ-2-iso-ブチル-2-フェニルプロピオン酸エチル、3-メトキシ-2,2-ジtert-ブチルプロピオン酸エチル、3-メトキシ-2,2-ジtert-ブチルプロピオン酸メチル、3-エトキシ-2,2-ジtert-ブチルプロピオン酸エチル、3-エトキシ-2,2-ジtert-ブチルプロピオン酸メチル、3-メトキシ-2-tert-ブチル-2-メチルプロピオン酸メチル、3-メトキシ-2-tert-ブチル-2-メチルプロピオン酸エチル、3-エトキシ-2-tert-ブチル-2-メチルプロピオン酸エチル、3-メトキシ-2-tert-ブチル-2-エチルプロピオン酸メチル、3-メトキシ-2-tert-ブチル-2-エチルプロピオン酸エチル、3-エトキシ-2-tert-ブチル-2-エチルプロピオン酸エチル、3-メトキシ-2-tert-ブチル-2-n-プロピルプロピオン酸メチル、3-メトキシ-2-tert-ブチル-2-n-プロピルプロピオン酸エチル、3-エトキシ-2-tert-ブチル-2-n-プロピルプロピオン酸エチル、3-メトキシ-2-tert-ブチル-2-n-ブチルプロピオン酸メチル、3-メトキシ-2-tert-ブチル-2-n-ブチルプロピオン酸エチル、3-エトキシ-2-tert-ブチル-2-n-ブチルプロピオン酸エチル、3-メトキシ-2-tert-ブチル-2-n-ペンチルプロピオン酸メチル、3-メトキシ-2-tert-ブチル-2-n-ペンチルプロピオン酸エチル、3-エトキシ-2-tert-ブチル-2-n-ペンチルプロピオン酸エチル、3-エトキシ-2,2-ジシクロヘキシルプロピオン酸エチル、3-エトキシ-2,2-ジシクロペンチルプロピオン酸エチル、3-エトキシ-2-iso-プロピルプロピオン酸クロライド、3-エトキシ-2-tert-ブチルプロピオン酸クロライド、3-エトキシ-2-tert-アミルプロピオン酸クロライド、3-エトキシ-2-シクロヘキシルプロピオン酸クロライド、3-エトキシ-2-シクロペンチルプロピオン酸クロライド、3-エトキシ-2-アダマンチルプロピオン酸クロライド、3-エトキシ-2-フェニルプロピオン酸クロライド、3-エトキシ-2-2,3-ジメチル-2-ブチルプロピオン酸クロライド、3-エトキシ-2-2,3,3-トリメチル-2-ブチルプロピオン酸クロライド、3-エトキシ-2-2-メチル-2-ヘキシルプロピオン酸クロライド、3-iso-ブトキシ-2-iso-プロピルプロピオン酸クロライド、3-iso-ブトキシ-2-iso-ブチルプロピオン酸クロライド、3-iso-ブトキシ-2-tert-ブチルプロピオン酸クロライド、3-iso-ブトキシ-2-tert-アミルプロピオン酸クロライド、3-iso-ブトキシ-2-シクロヘキシルプロピオン酸クロライド、3-iso-ブトキシ-2-シクロペンチルプロピオン酸クロライド、3-iso-ブトキシ-2-アダマンチルプロピオン酸クロライド、3-iso-ブトキシ-2-フェニルプロピオン酸クロライド、3-メトキシ-2-iso-プロピルプロピオン酸クロライド、3-メトキシ-2-iso-ブチルプロピオン酸クロライド、3-メトキシ-2-tert-ブチルプロピオン酸クロライド、3-メトキシ-2-tert-アミルプロピオン酸クロライド、3-メトキシ-2-シクロヘキシルプロピオン酸クロライド、3-メトキシ-2-シクロペンチルプロピオン酸クロライド、3-メトキシ-2-アダマンチルプロピオン酸クロライド、3-メトキシ-2-フェニルプロピオン酸クロライド、3-メトキシ-2-2,3-ジメチル-2-ブチルプロピオン酸クロライド、3-メトキシ-2-2,3,3-トリメチル-2-ブチルプロピオン酸クロライド、3-メトキシ-2-2-メチル-2-ヘキシルプロピオン酸クロライド、3-エトキシ-3-iso-プロピル-2-iso-ブチルプロピオン酸クロライド、3-エトキシ-3-iso-ブチル-2-iso-ブチルプロピオン酸クロライド、3-エトキシ-3-iso-ブチル-2-tert-ブチルプロピオン酸クロライド、3-エトキシ-2、3-ジtert-ブチルプロピオン酸クロライド、3-エトキシ-3-iso-ブチル-2-tert-アミルプロピオン酸クロライド、3-エトキシ-3-tert-ブチル-2-tert-アミルプロピオン酸クロライド、3-エトキシ-2、3-ジtert-アミルプロピオン酸クロライド、3-エトキシ-3-iso-ブチル-2-シクロヘキシルプロピオン酸クロライド、3-エトキシ-2、3-ジシクロヘキシルプロピオン酸クロライド、3-エトキシ-3-iso-ブチル-2-シクロペンチルプロピオン酸クロライド、3-エトキシ-2、3-ジシクロペンチルプロピオン酸クロライド、3-メトキシ-2,2-ジiso-プロピルプロピオン酸クロライド、3-エトキシ-2,2-ジiso-プロピルプロピオン酸クロライド、3-メトキシ-2-iso-プロピル-2-iso-ブチルプロピオン酸クロライド、3-エトキシ-2-iso-プロピル-2-iso-ブチルプロピオン酸クロライド、3-メトキシ-2-iso-プロピル-2-tert-ブチルプロピオン酸クロライド、3-エトキシ-2-iso-プロピル-2-tert-ブチルプロピオン酸クロライド、3-メトキシ-2-iso-プロピル-2-tert-アミルプロピオン酸クロライド、3-エトキシ-2-iso-プロピル-2-tert-アミルプロピオン酸クロライド、3-メトキシ-2-iso-プロピル-2-シクロペンチルプロピオン酸クロライド、3-エトキシ-2-iso-プロピル-2-シクロペンチルプロピオン酸クロライド、3-メトキシ-2-iso-プロピル-2-シクロヘキシルプロピオン酸クロライド、3-エトキシ-2-iso-プロピル-2-シクロヘキシルプロピオン酸クロライド、3-メトキシ-2-iso-プロピル-2-フェニルプロピオン酸クロライド、3-エトキシ-2-iso-プロピル-2-フェニルプロピオン酸クロライド、3-メトキシ-2,2-ジiso-ブチルプロピオン酸クロライド、3-エトキシ-2,2-ジiso-ブチルプロピオン酸クロライド、3-メトキシ-2-iso-ブチル-2-tert-ブチルプロピオン酸クロライド、3-エトキシ-2-iso-ブチル-2-tert-ブチルプロピオン酸クロライド、3-メトキシ-2-iso-ブチル-2-tert-アミルプロピオン酸クロライド、3-エトキシ-2-iso-ブチル-2-tert-アミルプロピオン酸クロライド、3-メトキシ-2-iso-ブチル-2-シクロペンチルプロピオン酸クロライド、3-エトキシ-2-iso-ブチル-2-シクロペンチルプロピオン酸クロライド、3-メトキシ-2-iso-ブチル-2-シクロヘキシルプロピオン酸クロライド、3-エトキシ-2-iso-ブチル-2-シクロヘキシルプロピオン酸クロライド、3-メトキシ-2-iso-ブチル-2-フェニルプロピオン酸クロライド、3-エトキシ-2-iso-ブチル-2-フェニルプロピオン酸クロライド、3-メトキシ-2,2-ジtert-ブチルプロピオン酸クロライド、3-エトキシ-2,2-ジtert-ブチルプロピオン酸クロライド、3-メトキシ-2-tert-ブチル-2-メチルプロピオン酸クロライド、3-エトキシ-2-tert-ブチル-2-メチルプロピオン酸クロライド、3-メトキシ-2-tert-ブチル-2-エチルプロピオン酸クロライド、3-エトキシ-2-tert-ブチル-2-エチルプロピオン酸クロライド、3-メトキシ-2-tert-ブチル-2-n-プロピルプロピオン酸クロライド、3-エトキシ-2-tert-ブチル-2-n-プロピルプロピオン酸クロライド、3-メトキシ-2-tert-ブチル-2-n-ブチルプロピオン酸クロライド、3-エトキシ-2-tert-ブチル-2-n-ブチルプロピオン酸クロライド、3-メトキシ-2-tert‐ブチル-2-n-ペンチルプロピオン酸クロライド、3-エトキシ-2-tert-ブチル-2-n-ペンチルプロピオン酸クロライド、3-メトキシ-2-tert‐ブチル-2-フェニルプロピオン酸クロライド、3-エトキシ-2-tert-ブチル-2-フェニルプロピオン酸クロライド、3-エトキシ-2,2-ジシクロヘキシルプロピオン酸クロライド、等が挙げられる。中でも、3-エトキシ-2-tert-ブチルプロピオン酸エチル、3-エトキシ-2-tert-アミルプロピオン酸エチル、3-エトキシ-2-シクロヘキシルプロピオン酸エチル、3-エトキシ-2-シクロペンチルプロピオン酸エチル、3-エトキシ-2-フェニルプロピオン酸エチル、3-メトキシ-2-フェニルプロピオン酸エチル、3-エトキシ-2-フェニルプロピオン酸メチル、3-メトキシ-2-フェニルプロピオン酸メチル、3-エトキシ-2-2,3-ジメチル-2-ブチルプロピオン酸エチル、3-エトキシ-2-2,3,3-トリメチル-2-ブチルプロピオン酸エチル、3-エトキシ-2-2-メチル-2-ヘキシルプロピオン酸エチル、3-メトキシ-2-tert-ブチルプロピオン酸エチル、3-エトキシ-2-tert-ブチルプロピオン酸メチル、3-メトキシ-2-tert-ブチルプロピオン酸メチル、3-エトキシ-3-iso-ブチル-2-tert-ブチルプロピオン酸エチル、3-エトキシ-2、3-ジtert-ブチルプロピオン酸エチル、3-エトキシ-3-tert-ブチル-2-tert-アミルプロピオン酸エチル、3-メトキシ-2-iso-プロピル-2-tert-ブチルプロピオン酸メチル、3-メトキシ-2-iso-プロピル-2-tert-ブチルプロピオン酸エチル、3-エトキシ-2-iso-プロピル-2-tert-ブチルプロピオン酸エチル、3-メトキシ-2-iso-ブチル-2-tert-ブチルプロピオン酸メチル、3-メトキシ-2-iso-ブチル-2-tert-ブチルプロピオン酸エチル、3-エトキシ-2-iso-ブチル-2-tert-ブチルプロピオン酸エチル、3-メトキシ-2,2-ジtert-ブチルプロピオン酸エチル、3-メトキシ-2,2-ジtert-ブチルプロピオン酸メチル、3-エトキシ-2,2-ジtert-ブチルプロピオン酸エチル、3-エトキシ-2,2-ジtert-ブチルプロピオン酸メチル、3-メトキシ-2-tert-ブチル-2-メチルプロピオン酸メチル、3-メトキシ-2-tert-ブチル-2-メチルプロピオン酸エチル、3-エトキシ-2-tert-ブチル-2-メチルプロピオン酸エチル、3-メトキシ-2-tert-ブチル-2-エチルプロピオン酸メチル、3-メトキシ-2-tert-ブチル-2-エチルプロピオン酸エチル、3-エトキシ-2-tert-ブチル-2-エチルプロピオン酸エチル、3-メトキシ-2-tert-ブチル-2-n-プロピルプロピオン酸メチル、3-メトキシ-2-tert-ブチル-2-n-プロピルプロピオン酸エチル、3-エトキシ-2-tert-ブチル-2-n-プロピルプロピオン酸エチル、3-メトキシ-2-tert-ブチル-2-n-ブチルプロピオン酸メチル、3-メトキシ-2-tert-ブチル-2-n-ブチルプロピオン酸エチル、3-エトキシ-2-tert-ブチル-2-n-ブチルプロピオン酸エチル、3-メトキシ-2-tert-ブチル-2-n-ペンチルプロピオン酸メチル、3-メトキシ-2-tert-ブチル-2-n-ペンチルプロピオン酸エチル、3-エトキシ-2-tert-ブチル-2-n-ペンチルプロピオン酸エチル、3-エトキシ-2-tert-ブチルプロピオン酸クロライド、3-エトキシ-2-シクロヘキシルプロピオン酸クロライド、3-エトキシ-2-シクロペンチルプロピオン酸クロライド、3-エトキシ-2-フェニルプロピオン酸クロライド、3-メトキシ-2-フェニルプロピオン酸クロライド、3-エトキシ-2-2,3-ジメチル-2-ブチルプロピオン酸クロライド、3-エトキシ-2-2,3,3-トリメチル-2-ブチルプロピオン酸クロライド、3-エトキシ-2-2-メチル-2-ヘキシルプロピオン酸クロライド、3-メトキシ-2-tert-ブチルプロピオン酸クロライド、3-エトキシ-3-iso-ブチル-2-tert-ブチルプロピオン酸クロライド、3-エトキシ-2、3-ジtert-ブチルプロピオン酸クロライド、3-エトキシ-3-tert-ブチル-2-tert-アミルプロピオン酸クロライド、3-メトキシ-2-iso-プロピル-2-tert-ブチルプロピオン酸クロライド、3-エトキシ-2-iso-プロピル-2-tert-ブチルプロピオン酸クロライド、3-メトキシ-2-iso-ブチル-2-tert-ブチルプロピオン酸クロライド、3-エトキシ-2-iso-ブチル-2-tert-ブチルプロピオン酸クロライド、3-メトキシ-2,2-ジtert-ブチルプロピオン酸クロライド、3-エトキシ-2,2-ジtert-ブチルプロピオン酸クロライド、3-メトキシ-2-tert-ブチル-2-メチルプロピオン酸クロライド、3-エトキシ-2-tert-ブチル-2-メチルプロピオン酸クロライド、3-メトキシ-2-tert-ブチル-2-エチルプロピオン酸クロライド、3-エトキシ-2-tert-ブチル-2-エチルプロピオン酸クロライド、3-メトキシ-2-tert-ブチル-2-n-プロピルプロピオン酸クロライド、3-エトキシ-2-tert-ブチル-2-n-プロピルプロピオン酸クロライド、3-メトキシ-2-tert-ブチル-2-n-ブチルプロピオン酸クロライド、3-エトキシ-2-tert-ブチル-2-n-ブチルプロピオン酸クロライド、3-メトキシ-2-tert‐ブチル-2-n-ペンチルプロピオン酸クロライド、3-エトキシ-2-tert-ブチル-2-n-ペンチルプロピオン酸クロライド、が好ましく、3-エトキシ-2-tert-ブチルプロピオン酸エチル、3-エトキシ-2-フェニルプロピオン酸エチル、3-エトキシ-2-2,3-ジメチル-2-ブチルプロピオン酸エチル、3-エトキシ-2-2,3,3-トリメチル-2-ブチルプロピオン酸エチル、3-エトキシ-2-2-メチル-2-ヘキシルプロピオン酸エチル、3-エトキシ-2-tert-ブチルプロピオン酸クロライド、3-エトキシ-2-フェニルプロピオン酸クロライド、3-エトキシ-2-2,3-ジメチル-2-ブチルプロピオン酸クロライド、3-エトキシ-2-2,3,3-トリメチル-2-ブチルプロピオン酸クロライド、3-エトキシ-2-2-メチル-2-ヘキシルプロピオン酸クロライド、が特に好ましい。一般式IIで表されるハロゲン化金属化合物の使用量は、固体触媒成分前駆体1gあたり、通常0.1mmol~1000mmol、好ましくは1mmol~100mmol、特に好ましくは6mmol~30mmolである。ハロゲン化金属化合物は、一度に、又は任意の複数回に分けて使用される。一般式IIIで表される内部電子供与体の使用量は、固体触媒成分前駆体1gあたり、通常0.01ml~10ml、好ましくは0.03ml~5ml、特に好ましくは0.05ml~1mlである。一般式IIIで表される内部電子供与体は、一度に、又は任意の複数回に分けて使用される。固体触媒成分前駆体と、一般式IIIで表される内部電子供与体と、一般式IIで表されるハロゲン化金属化合物とを接触させる時間は、通常10分~12時間であり、好ましくは30分~10時間であり、特に好ましくは1時間~8時間の範囲である。接触させる温度は、通常-50°C~200°Cであり、好ましくは0°C~170°Cであり、より好ましくは50°C~150°Cの範囲であり、特に好ましくは50°C~120°Cの範囲である。工程2の接触は全て、通常、窒素ガスおよびアルゴンガスのような不活性気体雰囲気下で行われる。固体触媒成分前駆体、一般式IIで表されるハロゲン化金属化合物以下、ハロゲン化金属化合物IIと称することもあるおよび一般式IIIで表される内部電子供与体以下、内部電子供与体IIIと称することもあるを互いに接触させてオレフィン重合用固体触媒成分Aを製造する工程2として、以下を例示することができる;2-1固体触媒成分前駆体に、ハロゲン化金属化合物IIおよび内部電子供与体IIIを任意の順序で加えて、固体成分を製造する方法;2-2固体触媒成分前駆体に、ハロゲン化金属化合物IIおよび内部電子供与体IIIの混合物を加えて、固体成分を製造する方法2-3固体触媒成分前駆体に内部電子供与体IIIを加え、次いでハロゲン化金属化合物IIを加えて、固体成分を製造する方法;2-4固体触媒成分前駆体に内部電子供与体IIIを加え、次いでハロゲン化金属化合物IIおよび内部電子供与体IIIを任意の順序で加えて、固体成分を製造する方法;2-5固体触媒成分前駆体に内部電子供与体IIIを加え、次いでハロゲン化金属化合物IIおよび内部電子供与体IIIの混合物を加えて、固体成分を製造する方法;2-6ハロゲン化金属化合物IIに、固体触媒成分前駆体および内部電子供与体IIIを任意の順序で加えて、固体成分を製造する方法;2-7ハロゲン化金属化合物IIに、固体触媒成分前駆体および内部電子供与体IIIの混合物を加えて、固体成分を製造する方法;上記方法2-1~2-7の方法で得られる固体成分は、オレフィン重合用固体触媒成分Aとして使用することができ、方法2-1、2-2、2-4、2-5が好ましい。より好ましい方法は2-4、2-5である。また、上記方法2-1~2-7の方法で得られる固体成分に、ハロゲン化金属化合物を1回以上加えて得られる固体成分や、該固体成分にハロゲン化金属化合物と内部電子供与体IIIとを任意の順序、あるいは混合物で1回以上加えて得られる固体成分も、オレフィン重合用固体触媒成分Aとして使用できる。中でも、好ましくは、下記の方法が挙げられる。方法2-1~2-7で得られる固体成分に、ハロゲン化金属化合物と内部電子供与体IIIとをそれぞれ1回以上、好ましくは2回~5回加えて、オレフィン重合用固体触媒成分Aを製造する方法、方法2-1~2-7で得られる固体成分に、ハロゲン化金属化合物と内部電子供与体IIIの混合物を1回以上、好ましくは2回~5回加えて、オレフィン重合用固体触媒成分Aを製造する方法、より好ましい方法は、方法2-1、2-2、2-4、2-5で得られる固体成分を用いる方法である。特に好ましい方法は、2-4、2-5で得られる固体成分を用いる方法である。工程2の接触させる方法は特に限定されない。該方法として、スラリー法や機械的粉砕法例えばボールミルを用いてこれらを粉砕する方法のような公知の方法を例示することができる。機械的粉砕法は、得られる固体触媒成分Aの微粉含有量やその粒度分布の広がりを抑制するために、好ましくは上述の溶媒の存在下で行われる。上記のスラリー法におけるスラリー濃度は、通常0.05g固体/ml溶媒~0.7g固体/ml溶媒、特に好ましくは0.1g固体/ml溶媒~0.5g固体/ml溶媒である。接触の温度は、通常30°C~150°C、好ましくは45°C~135°C、特に好ましくは60°C~120°Cである。接触の時間は、通常30分から6時間程度が好適である。工程2の途中で得られる固体成分、あるいは工程2で得られるオレフィン重合用固体触媒成分Aは、不要物を除去するために、溶媒によって洗浄されることが好ましい。溶媒は、固体成分あるいは固体触媒成分に対して不活性であることが好ましく、溶媒としてペンタン、ヘキサン、ヘプタン、およびオクタンのような脂肪族炭化水素;ベンゼン、トルエンおよびキシレンのような芳香族炭化水素;シクロヘキサンおよびシクロペンタンのような脂環式炭化水素;ならびに1,2-ジクロルエタンおよびモノクロルベンゼンのようなハロゲン化炭化水素を例示することができる。中でも、芳香族炭化水素またはハロゲン化炭化水素が特に好ましい。洗浄に用いる溶媒の量は一段階の接触につき、使用する固体触媒成分前駆体1gあたり通常0.1ミリリットル~1000ミリリットルである。好ましくは1gあたり1ミリリットル~100ミリリットルである。洗浄は、一段階の接触につき通常、1~5回行われる。洗浄の温度はそれぞれ通常-50~150°C、好ましくは0~140°C、さらに好ましくは60~135°Cである。洗浄の時間は特に限定されず、好ましくは1~120分であり、さらに好ましくは2~60分である。本発明のオレフィン重合用固体触媒成分Aと、有機アルミニウム化合物Bとを公知の方法によって接触させることによって、オレフィン重合用固体触媒が製造される。また、本発明のオレフィン重合用固体触媒成分Aと、有機アルミニウム化合物Bと、外部電子供与体Cとを接触させることによって、オレフィン重合用固体触媒を製造することもできる。本発明で用いられる有機アルミニウム化合物Bとして、特開平10-212319号公報に記載された化合物を例示することができる。中でも、好ましくは、トリアルキルアルミニウム、トリアルキルアルミニウムとジアルキルアルミニウムハライドとの混合物、または、アルキルアルモキサンであり、さらに好ましくはトリエチルアルミニウム、トリiso-ブチルアルミニウム、トリエチルアルミニウムとジエチルアルミニウムクロリドとの混合物またはテトラエチルジアルモキサンである。本発明で任意に用いられる外部電子供与体Cとして、特許第2950168号公報、特開2006-96936号公報、特開2009-173870号公報、および特開2010-168545号公報に記載された化合物を例示することができる。中でも、好ましくは酸素含有化合物または窒素含有化合物である。酸素含有化合物として、アルコキシケイ素、エーテル、エステル、およびケトンを例示することができる。中でも、好ましくはアルコキシケイ素またはエーテルである。外部電子供与体Cとしてのアルコキシケイ素は、下式v~viiのいずれかで表される化合物が好ましい。R18hSiOR194hvSiOR203NR21R22viSiOR203NR23vii[式中、R18は炭素原子数1~20のハイドロカルビル基、または水素原子であり;R19は炭素原子数1~20のハイドロカルビル基であり;hは0≦h<4を満たす整数である。R18とR19の一方または両方が複数存在する場合、複数のR18およびR19は互いに同じであっても異なってもよい。R20は、炭素原子数1~6のハイドロカルビル基であり;R21およびR22は水素原子または炭素原子数1~12のハイドロカルビル基であり;NR23は、炭素原子数5~20の環状アミノ基である。]上式vにおけるR18およびR19のハイドロカルビル基としては、アルキル基、アラルキル基、アリール基、アルケニル基等が挙げられ、R18およびR19のアルキル基としては、メチル基、エチル基、n-プロピル基、n-ブチル基、n-ペンチル基、n-ヘキシル基、n-ヘプチル基、およびn-オクチル基のような直鎖状アルキル基;iso-プロピル基、iso-ブチル基、tert-ブチル基、iso-ペンチル基、ネオペンチル基、および2-エチルヘキシル基のような分岐状アルキル基;シクロプロピル基、シクロブチル基、シクロペンチル基、シクロヘキシル基、シクロへプチル基、およびシクロオクチル基のような環状アルキル基が挙げられ、好ましくは炭素原子数1~20の直鎖状、分岐状もしくは環状アルキル基である。R18およびR19のアラルキル基としては、ベンジル基、およびフェネチル基が挙げられ、好ましくは炭素原子数7~20のアラルキル基である。R18およびR19のアリール基としては、フェニル基、トリル基、およびキシリル基が挙げられ、好ましくは炭素原子数6~20のアリール基である。R18およびR19のアルケニル基としては、ビニル基、アリル基、3-ブテニル基、および5-ヘキセニル基のような直鎖状アルケニル基;iso-ブテニル基、および5-メチル-3-ペンテニル基のような分岐状アルケニル基;2-シクロヘキセニル基、および3-シクロヘキセニル基のような環状アルケニル基が挙げられ、好ましくは炭素原子数2~10のアルケニル基である。上式vで表されるアルコキシケイ素の具体例としては、シクロヘキシルメチルジメトキシシラン、シクロヘキシルエチルジメトキシシラン、ジiso-プロピルジメトキシシラン、tert-ブチルエチルジメトキシシラン、tert-ブチル-n-プロピルジメトキシシラン、フェニルトリメトキシシラン、ジフェニルジメトキシシラン、ジシクロブチルジメトキシシラン、ジシクロペンチルジメトキシシラン、テトラエトキシシラン、メチルトリエトキシシラン、エチルトリエトキシシラン、iso-ブチルトリエトキシシラン、ビニルトリエトキシシラン、sec-ブチルトリエトキシシラン、シクロヘキシルトリエトキシシラン、シクロペンチルトリエトキシシランが挙げられる。上式viおよびviiにおけるR20のハイドロカルビル基としては、アルキル基、アルケニル基等が挙げられ、R20のアルキル基としては、メチル基、エチル基、n-プロピル基、n-ブチル基、n-ペンチル基、およびn-ヘキシル基のような直鎖状アルキル基;iso-プロピル基、iso-ブチル基、tert-ブチル基、iso-ペンチル基、およびネオペンチル基のような分岐状アルキル基;シクロプロピル基、シクロブチル基、シクロペンチル基、およびシクロヘキシル基のような環状アルキル基が挙げられ、好ましくは炭素原子数1~6の直鎖状アルキル基である。R20のアルケニル基としては、ビニル基、アリル基、3-ブテニル、および5-ヘキセニル基のような直鎖状アルケニル基;iso-ブテニル基、および5-メチル-3-ペンテニル基のような分岐状アルケニル基;2-シクロヘキセニル基、および3-シクロヘキセニル基のような環状アルケニル基が挙げられ、好ましくは炭素原子数2~6の直鎖状アルケニル基であり、特に好ましくはメチル基およびエチル基である。上式viにおけるR21およびR22のハイドロカルビル基としては、アルキル基、アルケニル基等が挙げられ、R21およびR22のアルキル基としては、メチル基、エチル基、n-プロピル基、n-ブチル基、n-ペンチル基、およびn-ヘキシル基のような直鎖状アルキル基;iso-プロピル基、iso-ブチル基、tert-ブチル基、iso-ペンチル基、およびネオペンチル基のような分岐状アルキル基;シクロプロピル基、シクロブチル基、シクロペンチル基、およびシクロヘキシル基のような環状アルキル基が挙げられ、好ましくは炭素原子数1~6の直鎖状アルキル基である。R21およびR22のアルケニル基としては、ビニル基、アリル基、3-ブテニル基、および5-ヘキセニル基のような直鎖状アルケニル基;iso-ブテニル基、および5-メチル-3-ペンテニル基のような分岐状アルケニル基;2-シクロヘキセニル基、および3-シクロヘキセニル基のような環状アルケニル基が挙げられ、好ましくは炭素原子数2~6の直鎖状アルケニル基であり、特に好ましくはメチル基およびエチル基である。上式viで表されるアルコキシケイ素の具体例としては、ジメチルアミノトリメトキシシラン、ジエチルアミノトリメトキシシラン、ジ-n-プロピルアミノトリメトキシシラン、ジメチルアミノトリエトキシシラン、ジエチルアミノトリエトキシシラン、ジ-n-プロピルアミノトリエトキシシラン、メチルエチルアミノトリエトキシシラン、メチル-n-プロピルアミノトリエトキシシラン、tert-ブチルアミノトリエトキシシラン、ジiso-プロピルアミノトリエトキシシラン、メチルiso-プロピルアミノトリエトキシシランが挙げられる。上式viiにおけるNR23の環状アミノ基としては、パーヒドロキノリノ基、パーヒドロイソキノリノ基、1,2,3,4-テトラヒドロキノリノ基、1,2,3,4-テトラヒドロイソキノリノ基、オクタメチレンイミノ基が挙げられる。上式viiで表されるアルコキシケイ素の具体例としては、パーヒドロキノリノトリエトキシシラン、パーヒドロイソキノリノトリエトキシシラン、1,2,3,4-テトラヒドロキノリノトリエトキシシラン、1,2,3,4-テトラヒドロイソキノリノトリエトキシシラン、オクタメチレンイミノトリエトキシシランが挙げられる。外部電子供与体Cのエーテルとして、好ましくは環状エーテル化合物である。環状エーテル化合物とは、環構造内に少なくとも一つの-C-O-C-結合を有する複素環式化合物であり、更に好ましくは環構造内に少なくとも一つの-C-O-C-O-C-結合を有する環状エーテル化合物であり、特に好ましくは1,3-ジオキソラン、又は1,3-ジオキサンである。外部電子供与体Cは、それぞれ単独で用いてもよく、また二種以上を組み合わせて用いてもよい。オレフィン重合用固体触媒成分Aと、有機アルミニウム化合物Bと、任意に外部電子供与体Cとを接触させる方法は、オレフィン重合用固体触媒が生成される限り、特に限定されない。接触は溶媒の存在下または不在下で行われる。これらの接触混合物を重合槽に供給してもよいし、各成分を別々に重合槽に供給して重合槽中で接触させてもよいし、任意の二成分の接触混合物と残りの成分とを別々に重合槽に供給してこれらを重合槽中で接触させてもよい。本発明のオレフィン重合体の製造方法で用いられるオレフィンとして、エチレンおよび炭素原子数3以上のα-オレフィンを例示することができる。α-オレフィンとして、プロピレン、1-ブテン、1-ペンテン、1-ヘキセン、1-ヘプテン、1-オクテン、および1-デセンのような直鎖状モノオレフィン;3-メチル-1-ブテン、3-メチル-1-ペンテン、および4-メチル-1-ペンテンのような分岐鎖状モノオレフィン;ビニルシクロヘキサンのような環状モノオレフィン;ならびに、これらの2種以上の組合せを例示することができる。中でも、好ましくはエチレンもしくはプロピレンの単独重合、または、エチレンもしくはプロピレンを主成分とする複数種のオレフィンの共重合である。上記の複数種のオレフィンの組合せは、2種類またはそれ以上の種類のオレフィンの組合せを含んでいてもよく、共役ジエンや非共役ジエンのような多不飽和結合を有する化合物とオレフィンとの組合せを含んでいてもよい。本発明のオレフィン重合体の製造方法で製造されるオレフィン重合体は、好ましくはエチレン単独重合体、プロピレン単独重合体、1-ブテン単独重合体、1-ペンテン単独重合体、1-ヘキセン単独重合体、エチレン-プロピレン共重合体、エチレン-1-ブテン共重合体、エチレン-1-ヘキセン共重合体、プロピレン-1-ブテン共重合体、プロピレン-1-ヘキセン共重合体、エチレン-プロピレン-1-ブテン共重合体、エチレン-プロピレン-1-ヘキセン共重合体、または、これらを多段重合して得られる重合体である。本発明にかかるオレフィン重合用固体触媒を形成する方法は、以下の工程からなる方法が好ましい場合がある:iオレフィン重合用固体触媒成分A及び有機アルミニウム化合物Bの存在下、少量のオレフィン本来の重合通常、本重合と言われるで使用されるオレフィンと同一または異なるを重合させ生成されるオレフィン重合体の分子量を調節するために水素のような連鎖移動剤を用いてもよいし、外部電子供与体Cを用いてもよい、該オレフィンの重合体で表面が覆われた触媒成分を生成させる工程該重合は通常、予備重合と言われ、したがって該触媒成分は通常、予備重合触媒成分と言われるii予備重合触媒成分と、有機アルミニウム化合物Bと、外部電子供与体Cとを接触させる工程。予備重合は好ましくは、プロパン、ブタン、イソブタン、ペンタン、イソペンタン、ヘキサン、ヘプタン、オクタン、シクロヘキサン、ベンゼン及びトルエンのような不活性炭化水素を溶媒とするスラリー重合である。上記工程iで用いられる有機アルミニウム化合物Bの量は、工程iで用いられる固体触媒成分A中のチタン原子1mol当たり、通常0.5mol~700mol、好ましくは0.8mol~500mol、特に好ましくは1mol~200molである。予備重合されるオレフィンの量は、工程iで用いられるオレフィン重合用固体触媒成分A1g当たり通常0.01g~1000g、好ましくは0.05g~500g、特に好ましくは0.1g~200gである。上記工程iのスラリー重合におけるオレフィン重合用固体触媒成分Aのスラリー濃度は、好ましくは1~500g-オレフィン重合用固体触媒成分/リットル-溶媒、特に好ましくは3~300g-オレフィン重合用固体触媒成分/リットル-溶媒である。予備重合の温度は、好ましくは-20°C~100°C、特に好ましくは0°C~80°Cである。予備重合における気相部のオレフィンの分圧は、好ましくは0.01MPa~2MPa、特に好ましくは0.1MPa~1MPaであるが、予備重合の圧力や温度において液状であるオレフィンについては、この限りではない。予備重合の時間は、好ましくは2分間から15時間である予備重合における、オレフィン重合用固体触媒成分A、有機アルミニウム化合物B及びオレフィンを重合槽へ供給する方法として、以下の方法1および2を例示することができる:1オレフィン重合用固体触媒成分Aと有機アルミニウム化合物Bとを供給した後、オレフィンを供給する方法;および2オレフィン重合用固体触媒成分Aとオレフィンとを供給した後、有機アルミニウム化合物Bを供給する方法。予備重合における、オレフィンを重合槽へ供給する方法として、以下の方法1および2を例示することができる:1重合槽内の圧力を所定の圧力に維持するようにオレフィンを重合槽へ順次供給する方法2オレフィンの所定量の全量を一括して重合槽へ供給する方法。予備重合で用いられる外部電子供与体Cの量は、オレフィン重合用固体触媒成分A中に含まれるチタン原子1molに対して、通常0.01mol~400mol、好ましくは0.02mol~200mol、特に好ましくは、0.03mol~100molであり、有機アルミニウム化合物B1molに対して、通常0.003mol~5mol、好ましくは0.005mol~3mol、特に好ましくは0.01mol~2molである。予備重合における、外部電子供与体Cを重合槽へ供給する方法として、以下の方法1および2を例示することができる:1外部電子供与体Cを単独で重合槽へ供給する方法2外部電子供与体Cと有機アルミニウム化合物Bとの接触物を重合槽へ供給する方法。本重合時の有機アルミニウム化合物Bの使用量は、オレフィン重合用固体触媒成分A中のチタン原子1molあたり、通常1mol~1000mol、特に好ましくは5mol~600molである。本重合で外部電子供与体Cを使用する場合の外部電子供与体Cの使用量は、オレフィン重合用固体触媒成分A中に含まれるチタン原子1molあたり、通常0.1mol~2000mol、好ましくは0.3mol~1000mol、特に好ましくは0.5mol~800molであり、有機アルミニウム化合物B1molあたり、通常0.001mol~5mol、好ましくは0.005mol~3mol、特に好ましくは0.01mol~1molである。本重合の温度は、通常-30°C~300°C、好ましくは20°C~180°Cである。重合圧力は特に制限されず、工業的かつ経済的であるという点で、一般に常圧~10MPa、好ましくは200kPa~5MPa程度である。重合はバッチ式または連続式であり、重合方法としてプロパン、ブタン、イソブタン、ペンタン、ヘキサン、ヘプタンおよびオクタンのような不活性炭化水素を溶媒とするスラリー重合法または溶液重合法や、重合温度において液状であるオレフィンを媒体とするバルク重合法や、気相重合法を例示することができる。本重合で得られる重合体の分子量を調節するために、連鎖移動剤例えば、水素や、ジメチル亜鉛およびジエチル亜鉛のようなアルキル亜鉛を用いてもよい。本発明によれば、十分に高い重合活性を示し、且つ、低分子量成分や無定形成分の含量の少ない重合体を与えるオレフィン重合用固体触媒、および該オレフィン重合用固体触媒を製造するためのオレフィン重合用固体触媒成分を得ることができる。また、該オレフィン重合用固体触媒を用いてオレフィンを重合することにより、低分子量成分や無定形成分の含量が少ないオレフィン重合体を得ることができる。本発明のオレフィン重合用固体触媒成分はアイソタクチック立体規則性α-オレフィン重合体用触媒として特に好適である。アイソタクチック立体規則性の尺度としては、アイソタクチックペンタッド分率が用いられることがある。α-オレフィンがプロピレンの場合、ここでいうアイソタクチックペンタッド分率とは、A.ZambelliらによってMacromolecules、1973年、6号,925ページ~926ページに発表されている方法、すなわち13C-NMRを使用して測定される結晶性ポリプロピレン分子鎖中のペンタッド単位でのアイソタクチック連鎖、換言すればプロピレンモノマー単位が5個連続してメソ結合した連鎖の中心にあるプロピレンモノマー単位の分率である。ただし、NMR吸収ピークの帰属に関しては、その後発刊されたMacromolecules、1975年、8号、687ページ~689ページに基づいて行うものである。アイソタクチックペンタッド分率は[mmmm]と略記することがある。理論的なmmmmの上限値は1.000である。本発明のオレフィン重合用固体触媒は、mmmmが0.900以上より好ましくは0.940以上、さらに好ましくは0.950以上のアイソタクチック立体規則性α-オレフィン重合体を製造する固体触媒として好ましい。以下、実施例および比較例によって本発明を更に詳細に説明するが、本発明は以下の実施例によって特に限定をうけるものではない。[触媒の分析]固体触媒成分の組成分析は次のように実施した。チタン原子含有量は、固体サンプル約20mgを2規定の希硫酸約30mlで分解、これに過剰となる3重量過酸化水素水3mlを加え、得られた液状サンプルの410nmの特性吸収を日立製ダブルビーム分光光度計U-2001型を用いて測定し、別途作成しておいた検量線に基づき求めた。アルコキシ基含有量は、固体サンプル約2gを水100mlで分解後、得られた液状サンプル中のアルコキシ基に対応するアルコール量を、ガスクロマトグラフィー内部標準法を用いて求め、アルコキシ基含有量に換算した。エステル化合物の含量は、固体触媒成分約300mgをN,N-ジメチルアセトアミド100mlに溶解後、溶液中のエステル化合物量をガスクロマトグラフィー内部標準法で求めた。[ポリマーの分析]1キシレン可溶成分量CXS:単位=重量オレフィン重合体の20°Cキシレン可溶成分量以下CXSと略すは以下のように測定した。1gの重合体を200mlの沸騰したキシレンに溶解させたのち、50°Cまで徐冷し、次いで氷水に浸し撹拌しながら20°Cまで冷却し、20°Cで3時間放置したのち、析出した重合体を濾別した。濾液中に残存した重合体の重量百分率をCXSとした。2極限粘度[η]:単位:dl/gオレフィン重合体の極限粘度以下[η]と略すはテトラリン溶媒、135°Cで測定した。3アイソタクチックペンタッド分率mmmm10mmΦの試験管中で約200mgの重合体を3mlのオルソジクロロベンゼンに均一に溶解させて試料を調整し、その試料を13C-NMRスペクトルで測定した。13C-NMRスペクトルでの測定条件を以下に示す。測定温度:135°C;パルス繰り返し時間:10秒;パルス幅:45°;積算回数:2500回;測定結果から、上述の方法に従ってアイソタクチックペンタッド分率を計算した。[実施例1]1オレフィン重合用固体触媒成分前駆体の合成撹拌機を備えた内容積500mlのセパラブルフラスコを窒素で置換した後、ヘキサン溶媒216ml、テトラブトキシチタンチタン化合物8.9ml、テトラエトキシシランSi-O結合を有するケイ素化合物88.5ml、および、安息香酸エチル1.5mlをフラスコ内に投入し混合物を形成した。混合物を撹拌しながら、フラスコ内の温度を7°Cまで低下させた。フラスコ内の温度を7°Cに保ちながら、ブチルマグネシウムクロリド有機マグネシウム化合物のジブチルエーテル溶液濃度2.1mol/l204mlを一定の滴下速度で4時間かけてフラスコ内に滴下し反応混合物を形成した。ブチルマグネシウムクロリドの滴下終了後、反応混合物の温度を20°Cに調整し、1時間反応混合物を攪拌した。攪拌後の反応混合物の上澄みをデカンテーションにて取り除き、固体を得た。得られた固体を、トルエン215mlで3回洗浄した。その後、洗浄した固体にトルエン215mlを加えて70°Cへ昇温し、同温度で1時間撹拌し、固体触媒成分前駆体スラリーを得た。該スラリーの一部をサンプリングし、組成分析を行ったところ固体触媒成分前駆体中にはチタン原子が2.19重量、エトキシ基が40.0重量、ブトキシ基が3.87重量含有されていた。また、該スラリー中の固体触媒成分前駆体量スラリー濃度は0.219g/mlであった。2オレフィン重合用固体触媒成分の合成撹拌機、滴下ロート、温度計を備えた100mlのフラスコを窒素で置換した後、該フラスコに、実施例11にて得られた固体触媒成分前駆体が8.00gになるようにスラリーを加えた。スラリーからトルエン10mlを抜き出し、スラリー濃度を0.40g―固体触媒前駆体/ml-溶媒に調整した。フラスコ内の温度を10°Cに調整し、四塩化チタン16ml、3-エトキシ-2-tert-ブチルプロピオン酸エチル2.56mlをフラスコ内に投入した。その後、フラスコ内の温度を115°Cへ昇温し、同温度で4時間、フラスコ内に投入した成分を撹拌した。次いで、攪拌した混合物を固液分離し、固体を得た。該固体を115°Cにてトルエン40mlで3回洗浄し、洗浄後の固体にトルエン15mlを投入し、スラリーを形成した。該スラリーに四塩化チタン16mlを投入して混合物を形成し、105°Cで1時間混合物を攪拌した。その後、攪拌した混合物を固液分離し、固体を得た。該固体を105°Cにてトルエン40mlで2回洗浄し、洗浄後の固体にトルエン15mlを投入し、スラリーを形成した。該スラリーに四塩化チタン16mlを投入して混合物を形成し、105°Cで1時間混合物を攪拌した。その後、攪拌した混合物を固液分離し、固体を得た。該固体を105°Cにてトルエン40mlで2回洗浄し、洗浄後の固体にトルエン15mlを投入し、スラリーを形成した。該スラリーに四塩化チタン16mlを投入して混合物を形成し、105°Cで1時間混合物を攪拌した。その後、攪拌した混合物を固液分離し、固体を得た。該固体を105°Cにてトルエン40mlで3回洗浄し、さらに室温にてヘキサン40mlで3回洗浄し、洗浄後の固体を減圧乾燥してオレフィン重合用固体触媒成分を8.07g得た。該オレフィン重合用固体触媒成分の分析結果は表1に示す。3プロピレンの重合内容積3リットルの撹拌機付きオートクレーブを十分乾燥した後、その内部を真空にした。トリエチルアルミニウム有機アルミニウム化合物2.63mmol、シクロヘキシルエチルジメトキシシラン外部電子供与体0.26mmol、および実施例12で合成したオレフィン重合用固体触媒成分8.76mgをオートクレーブに加えた。次いで、プロピレン780gと水素0.2MPaをオートクレーブに加えた。オートクレーブの温度を80°Cに昇温し、80°Cで1時間プロピレンを重合した。重合反応終了後、未反応モノマーをパージし、397gのプロピレン重合体を得た。触媒単位量当たりの重合体の生成量重合活性は45,300g-PP/g-固体触媒成分であった。この重合体について、CXS:2.6wt、[η]:0.96dl/gであった。得られた結果を表1に示す。[実施例2]1オレフィン重合用固体触媒成分の合成実施例12で3-エトキシ-2-tert-ブチルプロピオン酸エチルの使用量を3.2mlとした以外は実施例12と同様に行い、オレフィン重合用固体触媒成分を7.35g得た。該オレフィン重合用固体触媒成分の分析結果は表1に示す。2プロピレンの重合固体触媒成分として、上記[実施例2]1で合成したオレフィン重合用固体触媒成分8.67mgを使用した以外は[実施例1]3と同様に行い、373gのプロピレン重合体を得た。触媒単位量当たりの重合体の生成量重合活性は43,000g-PP/g-固体触媒成分であった。この重合体について、CXS:2.2wt、[η]:1.0dl/gであった。得られた結果を表1に示す。[比較例1]1オレフィン重合用固体触媒成分の合成実施例12で3-エトキシ-2-tert-ブチルプロピオン酸エチル2.56mlの代わりにフタル酸ジiso-ブチル2.56mlを用いた以外は、実施例12と同様に行い、オレフィン重合用固体触媒成分を8.84g得た。該オレフィン重合用固体触媒成分の分析結果は表1に示す。2プロピレンの重合固体触媒成分として、上記[比較例1]1で合成したオレフィン重合用固体触媒成分4.95mgを使用した以外は[実施例1]3と同様に行い、196gのプロピレン重合体を得た。触媒単位量当たりの重合体の生成量重合活性は39,600g-PP/g-固体触媒成分であった。この重合体について、CXS:3.4wt、[η]:1.0dl/gであった。得られた結果を表1に示す。[実施例3]1オレフィン重合用固体触媒成分の合成工程2-1A:撹拌機、滴下ロート、温度計を備えた100mlのフラスコを窒素で置換した後、該フラスコに、特開2004-182981号公報の実施例11に記載のオレフィン重合用固体触媒成分前駆体が8.00gになるように、該前駆体およびトルエンを含むスラリーを加えた。スラリーからトルエンを抜き出し、スラリー濃度を0.40g―固体触媒前駆体/ml-溶媒に調整した。フラスコ内の温度を80°Cに調整し、30分攪拌した。次いで、フラスコ内の温度を10°Cに調整し、四塩化チタン16mlとジブチルエーテル0.8mlとの混合物、3-エトキシ-2-tert-ブチルプロピオン酸エチル2.4mlをフラスコ内に投入した。その後、フラスコ内の温度を100°Cへ昇温し、同温度で3時間、フラスコ内に投入した成分を撹拌した。次いで、攪拌した混合物を固液分離し、固体を得た。該固体を100°Cにてトルエン40mlで3回洗浄した。工程2-1B:洗浄後の固体にトルエン15mlを投入し、スラリーを形成した。該スラリーに四塩化チタン16ml、3-エトキシ-2-tert-ブチルプロピオン酸エチル0.8mlを投入して混合物を形成し、115°Cで1時間混合物を攪拌した。その後、攪拌した混合物を固液分離し、固体を得た。該固体を115°Cにてトルエン40mlで2回洗浄した。工程2-1C:洗浄後の固体にトルエン15mlを投入し、スラリーを形成した。該スラリーに四塩化チタン16ml、3-エトキシ-2-tert-ブチルプロピオン酸エチル0.8mlを投入して混合物を形成し、100°Cで1時間混合物を攪拌した。その後、攪拌した混合物を固液分離し、該固体を100°Cにてトルエン40mlで3回洗浄し、さらに室温にてヘキサン40mlで3回洗浄し、洗浄後の固体を減圧乾燥してオレフィン重合用固体触媒成分を8.04g得た。該オレフィン重合用固体触媒成分の分析結果は表2に示す。2プロピレンの重合固体触媒成分として、上記[実施例3]1で合成したオレフィン重合用固体触媒成分11.0mgを使用した以外は[実施例1]3と同様に行い、338gのプロピレン重合体を得た。触媒単位量当たりの重合体の生成量重合活性は30,700g-PP/g-固体触媒成分であった。この重合体について、CXS:1.5wt、[η]:0.98dl/g、[mmmm]=0.960であった。得られた結果を表2に示す。[実施例4]1オレフィン重合用固体触媒成分の合成工程2-1A:オレフィン重合用固体触媒成分前駆体スラリーを30分撹拌する温度を70°Cとし、四塩化チタン16mlとジブチルエーテル0.8mlとの混合物の代わりに四塩化チタン19.2mlを用い、四塩化チタンと3-エトキシ-2-tert-ブチルプロピオン酸エチルを加えた後のフラスコ内温度を105°Cとし、撹拌時間を5時間とし、トルエンでの洗浄温度を105°Cとした以外は[実施例3]1と同様に行った。工程2-1B:四塩化チタン16mlの代わりに四塩化チタン6.4mlとジブチルエーテル0.8mlの混合物を用い、フラスコ内温度を100°Cとし、撹拌時間を2時間とし、トルエンでの洗浄温度を100°Cとした以外は[実施例3]1と同様に行った。工程2-1C:四塩化チタン16mlの代わりに四塩化チタン6.4mlとジブチルエーテル0.8mlの混合物を用い、3-エトキシ-2-tert-ブチルプロピオン酸エチルを添加せず、フラスコ内温度を105°Cとし、トルエンでの洗浄温度を105°Cとした以外は[実施例3]1と同様に行い、オレフィン重合用固体触媒成分を7.83g得た。該オレフィン重合用固体触媒成分の分析結果は表2に示す。2プロピレンの重合固体触媒成分として、上記[実施例4]1で合成したオレフィン重合用固体触媒成分11.7mgを使用した以外は[実施例1]3と同様に行い、312gのプロピレン重合体を得た。触媒単位量当たりの重合体の生成量重合活性は26,700g-PP/g-固体触媒成分であった。この重合体について、CXS:1.3wt、[η]:0.99dl/g、[mmmm]=0.956であった。得られた結果を表2に示す。[実施例5]1オレフィン重合用固体触媒成分の合成工程2-1A:四塩化チタン16mlとジブチルエーテル0.8mlとの混合物の代わりに四塩化チタン16mlを用い、3-エトキシ-2-tert-ブチルプロピオン酸エチルの使用量を2mlとし、四塩化チタンと3-エトキシ-2-tert-ブチルプロピオン酸エチルを加えた後のフラスコ内温度を115°Cとし、トルエンでの洗浄温度を115°Cとした以外は[実施例3]1と同様に行った。工程2-1B:四塩化チタン16mlの代わりに四塩化チタン16mlとジブチルエーテル0.8mlの混合物を用い、3-エトキシ-2-tert-ブチルプロピオン酸エチルの使用量を0.4mlとした以外は[実施例3]1と同様に行った。工程2-1C:四塩化チタン16mlの代わりに四塩化チタン16mlとジブチルエーテル0.8mlの混合物を用い、3-エトキシ-2-tert-ブチルプロピオン酸エチルの使用量を0.4mlとした以外は[実施例3]1と同様に行い、オレフィン重合用固体触媒成分を8.24g得た。該オレフィン重合用固体触媒成分の分析結果は表2に示す。2プロピレンの重合固体触媒成分として、上記[実施例5]1で合成したオレフィン重合用固体触媒成分9.95mgを使用した以外は[実施例1]3と同様に行い、297gのプロピレン重合体を得た。触媒単位量当たりの重合体の生成量重合活性は28,200g-PP/g-固体触媒成分であった。この重合体について、CXS:1.5wt、[η]:0.96dl/g、[mmmm]=0.959であった。得られた結果を表2に示す。[実施例6]1オレフィン重合用固体触媒成分の合成工程2-1A:四塩化チタン16mlとジブチルエーテル0.8mlとの混合物の代わりに四塩化チタン16mlを用い、3-エトキシ-2-tert-ブチルプロピオン酸エチルの使用量を1.6mlとし、四塩化チタンと3-エトキシ-2-tert-ブチルプロピオン酸エチルを加えた後のフラスコ内温度を110°Cとし、トルエンでの洗浄温度を110°Cとした以外は[実施例3]1と同様に行った。工程2-1B:四塩化チタン16mlの代わりに四塩化チタン6.4mlとジブチルエーテル0.8mlの混合物を用い、3-エトキシ-2-tert-ブチルプロピオン酸エチルの使用量を0.4mlとし、フラスコ内温度を105°Cとし、トルエンでの洗浄温度を105°Cとした以外は[実施例3]1と同様に行った。工程2-1C:四塩化チタン16mlの代わりに四塩化チタン6.4mlとジブチルエーテル0.8mlの混合物を用い、3-エトキシ-2-tert-ブチルプロピオン酸エチルを添加せず、フラスコ内温度を105°Cとし、トルエンでの洗浄温度を105°Cとした以外は[実施例3]1と同様に行い、オレフィン重合用固体触媒成分を7.73g得た。該オレフィン重合用固体触媒成分の分析結果は表2に示す。2プロピレンの重合固体触媒成分として、上記[実施例6]1で合成したオレフィン重合用固体触媒成分11.0mgを使用した以外は[実施例1]3と同様に行い、261gのプロピレン重合体を得た。触媒単位量当たりの重合体の生成量重合活性は23,600g-PP/g-固体触媒成分であった。この重合体について、CXS:1.8wt、[η]:0.dl/g、[mmmm]=0.949であった。得られた結果を表2に示す。[実施例7]1オレフィン重合用固体触媒成分の合成工程2-1A:四塩化チタン16mlとジブチルエーテル0.8mlとの混合物の代わりに四塩化チタン16mlを用い、3-エトキシ-2-tert-ブチルプロピオン酸エチルの使用量を0.8mlとし、四塩化チタンと3-エトキシ-2-tert-ブチルプロピオン酸エチルを加えた後のフラスコ内温度を115°Cとし、トルエンでの洗浄温度を115°Cとした以外は[実施例3]1と同様に行った。工程2-1B:四塩化チタン16mlの代わりに四塩化チタン16mlとジブチルエーテル0.8mlの混合物を用い、3-エトキシ-2-tert-ブチルプロピオン酸エチルの使用量を0.4mlとした以外は[実施例3]1と同様に行った。工程2-1C:四塩化チタン16mlの代わりに四塩化チタン16mlとジブチルエーテル0.8mlの混合物を用い、3-エトキシ-2-tert-ブチルプロピオン酸エチルの使用量を0.4mlとした以外は[実施例3]1と同様に行い、オレフィン重合用固体触媒成分を8.33g得た。該オレフィン重合用固体触媒成分の分析結果は表2に示す。2プロピレンの重合固体触媒成分として、上記[実施例7]1で合成したオレフィン重合用固体触媒成分4.92mgを使用した以外は[実施例1]3と同様に行い、140gのプロピレン重合体を得た。触媒単位量当たりの重合体の生成量重合活性は28,500g-PP/g-固体触媒成分であった。この重合体について、CXS:2.4wt、[η]:1.00dl/g、[mmmm]=0.948であった。得られた結果を表2に示す。[実施例8]1オレフィン重合用固体触媒成分の合成工程2-1A:オレフィン重合用固体触媒成分前駆体スラリーを30分撹拌する温度を70°Cとし、四塩化チタン16mlとジブチルエーテル0.8mlとの混合物の代わりに四塩化チタン12mlとジブチルエーテル0.8mlとフェニルトリクロロシラン4mlとの混合物を用いた以外は[実施例3]1と同様に行った。工程2-1B:四塩化チタン16mlの代わりに四塩化チタン16mlとジブチルエーテル0.8mlの混合物を用い、3-エトキシ-2-tert-ブチルプロピオン酸エチルの使用量を0.4mlとした以外は[実施例3]1と同様に行った。工程2-1C:四塩化チタン16mlの代わりに四塩化チタン16mlとジブチルエーテル0.8mlの混合物を用い、3-エトキシ-2-tert-ブチルプロピオン酸エチルの使用量を0.4mlとし、フラスコ内温度を115°Cとし、トルエンでの洗浄温度を115°Cとした以外は[実施例3]1と同様に行い、オレフィン重合用固体触媒成分を7.21g得た。該オレフィン重合用固体触媒成分の分析結果は表2に示す。2プロピレンの重合固体触媒成分として、上記[実施例8]1で合成したオレフィン重合用固体触媒成分8.70mgを使用した以外は[実施例1]3と同様に行い、244gのプロピレン重合体を得た。触媒単位量当たりの重合体の生成量重合活性は28,000g-PP/g-固体触媒成分であった。この重合体について、CXS:1.2wt、[η]:0.95dl/g、[mmmm]=0.962であった。得られた結果を表2に示す。[実施例9]1オレフィン重合用固体触媒成分の合成工程2-1A:オレフィン重合用固体触媒成分前駆体スラリーを30分撹拌する温度を70°Cとし、四塩化チタン16mlとジブチルエーテル0.8mlとの混合物の代わりに四塩化チタン8mlとジブチルエーテル0.8mlとフェニルトリクロロシラン8mlとの混合物を用いた以外は[実施例3]1と同様に行った。工程2-1B:四塩化チタン16mlの代わりに四塩化チタン16mlとジブチルエーテル0.8mlの混合物を用い、3-エトキシ-2-tert-ブチルプロピオン酸エチルの使用量を0.4mlとした以外は[実施例3]1と同様に行った。工程2-1C:四塩化チタン16mlの代わりに四塩化チタン16mlとジブチルエーテル0.8mlの混合物を用い、3-エトキシ-2-tert-ブチルプロピオン酸エチルの使用量を0.4mlとし、フラスコ内温度を115°Cとし、トルエンでの洗浄温度を115°Cとした以外は[実施例3]1と同様に行い、オレフィン重合用固体触媒成分を7.35g得た。該オレフィン重合用固体触媒成分の分析結果は表2に示す。2プロピレンの重合固体触媒成分として、上記[実施例9]1で合成したオレフィン重合用固体触媒成分7.71mgを使用した以外は[実施例1]3と同様に行い、159gのプロピレン重合体を得た。触媒単位量当たりの重合体の生成量重合活性は20,600g-PP/g-固体触媒成分であった。この重合体について、CXS:1.3wt、[η]:1.01dl/g、[mmmm]=0.960であった。得られた結果を表2に示す。[実施例10]1オレフィン重合用固体触媒成分の合成工程2-1A:オレフィン重合用固体触媒成分前駆体スラリーを30分撹拌する温度を70°Cとした以外は[実施例3]1と同様に行った。工程2-1B:四塩化チタン16mlの代わりに四塩化チタン8mlとジブチルエーテル0.8mlとフェニルトリクロロシラン8mlの混合物を用い、3-エトキシ-2-tert-ブチルプロピオン酸エチルの使用量を0.4mlとした以外は[実施例3]1と同様に行った。工程2-1C:四塩化チタン16mlの代わりに四塩化チタン16mlとジブチルエーテル0.8mlの混合物を用い、3-エトキシ-2-tert-ブチルプロピオン酸エチルの使用量を0.4mlとし、フラスコ内温度を115°Cとし、トルエンでの洗浄温度を115°Cとした以外は[実施例3]1と同様に行い、オレフィン重合用固体触媒成分を7.64g得た。該オレフィン重合用固体触媒成分の分析結果は表2に示す。2プロピレンの重合固体触媒成分として、上記[実施例10]1で合成したオレフィン重合用固体触媒成分10.0mgを使用した以外は[実施例1]3と同様に行い、260gのプロピレン重合体を得た。触媒単位量当たりの重合体の生成量重合活性は25,900g-PP/g-固体触媒成分であった。この重合体について、CXS:1.3wt、[η]:0.93dl/g、[mmmm]=0.961であった。得られた結果を表2に示す。[実施例11]1オレフィン重合用固体触媒成分の合成工程2-1A:オレフィン重合用固体触媒成分前駆体スラリーを30分撹拌する温度を70°Cとした以外は[実施例3]1と同様に行った。工程2-1B:四塩化チタン16mlの代わりに四塩化チタン16mlとジブチルエーテル0.8mlの混合物を用い、3-エトキシ-2-tert-ブチルプロピオン酸エチルの使用量を0.4mlとした以外は[実施例3]1と同様に行った。工程2-1C:四塩化チタン16mlの代わりに四塩化チタン8mlとジブチルエーテル0.8mlとフェニルトリクロロシラン8mlの混合物を用い、3-エトキシ-2-tert-ブチルプロピオン酸エチルの使用量を0.4mlとし、フラスコ内温度を115°Cとし、トルエンでの洗浄温度を115°Cとした以外は[実施例3]1と同様に行い、オレフィン重合用固体触媒成分を7.26g得た。該オレフィン重合用固体触媒成分の分析結果は表2に示す。2プロピレンの重合固体触媒成分として、上記[実施例11]1で合成したオレフィン重合用固体触媒成分11.4mgを使用した以外は[実施例1]3と同様に行い、280gのプロピレン重合体を得た。触媒単位量当たりの重合体の生成量重合活性は24,600g-PP/g-固体触媒成分であった。この重合体について、CXS:1.2wt、[η]:0.98dl/g、[mmmm]=0.961であった。得られた結果を表2に示す。[実施例12]1オレフィン重合用固体触媒成分の合成工程2-1A:オレフィン重合用固体触媒成分前駆体スラリーを30分撹拌する温度を70°Cとし、四塩化チタンの使用量を0.75mlとした以外は[実施例3]1と同様に行った。工程2-1B:四塩化チタン16mlの代わりに四塩化チタン16mlとジブチルエーテル0.8mlの混合物を用いた以外は[実施例3]1と同様に行った。工程2-1C:四塩化チタン16mlの代わりに四塩化チタン16mlとジブチルエーテル0.8mlの混合物を用い、フラスコ内温度を115°Cとし、トルエンでの洗浄温度を115°Cとした以外は[実施例3]1と同様に行い、オレフィン重合用固体触媒成分を6.70g得た。該オレフィン重合用固体触媒成分の分析結果は表2に示す。2プロピレンの重合固体触媒成分として、上記[実施例12]1で合成したオレフィン重合用固体触媒成分7.54mgを使用した以外は[実施例1]3と同様に行い、110gのプロピレン重合体を得た。触媒単位量当たりの重合体の生成量重合活性は14,600g-PP/g-固体触媒成分であった。この重合体について、CXS:1.9wt、[η]:0.84dl/g、[mmmm]=0.964であった。得られた結果を表2に示す。[実施例13]1オレフィン重合用固体触媒成分の合成工程2-1A:オレフィン重合用固体触媒成分前駆体として特開2003-105020号公報の実施例11に記載の固体生成物を用い、四塩化チタン16mlとジブチルエーテル0.8mlとの混合物の代わりに四塩化チタン16mlを用い、四塩化チタンと3-エトキシ-2-tert-ブチルプロピオン酸エチルを添加した後のフラスコ内温度を115°Cとし、トルエンでの洗浄温度を115°Cとしたた以外は[実施例3]1と同様に行った。工程2-1B:四塩化チタン16mlの代わりに四塩化チタン16mlとジブチルエーテル0.8mlの混合物を用い、3-エトキシ-2-tert-ブチルプロピオン酸エチルの使用量を0.4mlとした以外は[実施例3]1と同様に行った。工程2-1C:四塩化チタン16mlの代わりに四塩化チタン16mlとジブチルエーテル0.8mlの混合物を用い、3-エトキシ-2-tert-ブチルプロピオン酸エチルの使用量を0.4mlとした以外は[実施例3]1と同様に行い、オレフィン重合用固体触媒成分を7.51g得た。該オレフィン重合用固体触媒成分の分析結果は表2に示す。2プロピレンの重合固体触媒成分として、上記[実施例13]1で合成したオレフィン重合用固体触媒成分8.44mgを使用した以外は[実施例1]3と同様に行い、254gのプロピレン重合体を得た。触媒単位量当たりの重合体の生成量重合活性は30,100g-PP/g-固体触媒成分であった。この重合体について、CXS:1.5wt、[η]:1.03dl/g、[mmmm]=0.959であった。得られた結果を表2に示す。[実施例14]1オレフィン重合用固体触媒成分の合成工程2-1A:3-エトキシ-2-tert-ブチルプロピオン酸エチル2.4mlの代わりに3-エトキシ-2-フェニルプロピオン酸エチル2.4mlを用いた以外は[実施例3]1と同様に行った。工程2-1B:3-エトキシ-2-tert-ブチルプロピオン酸エチル0.8mlの代わりに3-エトキシ-2-フェニルプロピオン酸エチル0.8mlを用いた以外は[実施例3]1と同様に行った。工程2-1C:3-エトキシ-2-tert-ブチルプロピオン酸エチル0.8mlの代わりに3-エトキシ-2-フェニルプロピオン酸エチル0.8mlを用いた以外は[実施例3]1と同様に行い、オレフィン重合用固体触媒成分を7.86g得た。該オレフィン重合用固体触媒成分の分析結果は表2に示す。2プロピレンの重合固体触媒成分として、上記[実施例14]1で合成したオレフィン重合用固体触媒成分9.99mgを使用した以外は[実施例1]3と同様に行い、178gのプロピレン重合体を得た。触媒単位量当たりの重合体の生成量重合活性は17,800g-PP/g-固体触媒成分であった。この重合体について、CXS:wt、[η]:0.dl/g、[mmmm]=0.952であった。得られた結果を表2に示す。[実施例15]1オレフィン重合用固体触媒成分の合成工程2-3A:撹拌機、滴下ロート、温度計を備えた100mlのフラスコを窒素で置換した後、該フラスコに、特開2004-182981号公報の実施例11に記載のオレフィン重合用固体触媒成分前駆体が8.00gになるように、該前駆体およびトルエンを含むスラリーを加えた。スラリーからトルエン0.6mlを抜き出し、スラリー濃度を0.40g―固体触媒前駆体/ml-溶媒に調整した。次いで、3-エトキシ-2-tert-ブチルプロピオン酸エチル6.4mlをフラスコ内に投入した。その後、フラスコ内の温度を100°Cへ昇温し、同温度で30分、フラスコ内の混合物を撹拌した。次いで、攪拌した混合物を固液分離し、該固体を100°Cにてトルエン40mlで3回洗浄し、固体を得た。工程2-3B:洗浄後の固体にトルエン15mlを投入し、スラリーを形成した。該スラリーに四塩化チタン16mlとジブチルエーテル0.8mlとの混合物、3-エトキシ-2-tert-ブチルプロピオン酸エチル2.4mlを投入して混合物を形成し、115°Cで3時間混合物を攪拌した。その後、攪拌した混合物を固液分離し、該固体を115°Cにてトルエン40mlで2回洗浄し、固体を得た。工程2-3C:洗浄後の固体にトルエン15mlを投入し、スラリーを形成した。該スラリーに四塩化チタン16mlとジブチルエーテル0.8mlとの混合物、3-エトキシ-2-tert-ブチルプロピオン酸エチル0.8mlを投入して混合物を形成し、115°Cで1時間混合物を攪拌した。その後、攪拌した混合物を固液分離し、固体を得た。該固体を115°Cにてトルエン40mlで2回洗浄し、固体を得た。工程2-3D:洗浄後の固体にトルエン15mlを投入し、スラリーを形成した。該スラリーに四塩化チタン16mlとジブチルエーテル0.8mlとの混合物、3-エトキシ-2-tert-ブチルプロピオン酸エチル0.4mlを投入して混合物を形成し、115°Cで1時間混合物を攪拌した。その後、攪拌した混合物を固液分離し、該固体を115°Cにてトルエン40mlで3回洗浄し、さらに室温にてヘキサン40mlで3回洗浄し、洗浄後の固体を減圧乾燥してオレフィン重合用固体触媒成分を7.03g得た。該オレフィン重合用固体触媒成分の分析結果は表3に示す。2プロピレンの重合固体触媒成分として、上記[実施例15]1で合成したオレフィン重合用固体触媒成分11.2mgを使用した以外は[実施例1]3と同様に行い、300gのプロピレン重合体を得た。触媒単位量当たりの重合体の生成量重合活性は26,900g-PP/g-固体触媒成分であった。この重合体について、CXS:1.4wt、[η]:0.95dl/g、[mmmm]=0.967であった。得られた結果を表3に示す。[実施例16]1オレフィン重合用固体触媒成分の合成工程2-3A:3-エトキシ-2-tert-ブチルプロピオン酸エチル投入後のフラスコ内の温度を80°Cとし、トルエンでの洗浄温度を80°Cとした以外は[実施例15]1と同様に行った。工程2-3B:四塩化チタン16mlとジブチルエーテル0.8mlとの混合物の代わりに四塩化チタン16mlを用い、3-エトキシ-2-tert-ブチルプロピオン酸エチルの使用量を0.8mlとした以外は[実施例15]1と同様に行った。工程2-3C:3-エトキシ-2-tert-ブチルプロピオン酸エチルの使用量を0.4mlとした以外は[実施例15]1と同様に行った。工程2-3D:フラスコ内の混合物の撹拌を100°Cで行い、トルエンでの洗浄温度を100°Cとした以外は[実施例15]1と同様に行い、オレフィン重合用固体触媒成分を7.09g得た。該オレフィン重合用固体触媒成分の分析結果は表3に示す。2プロピレンの重合固体触媒成分として、上記[実施例16]1で合成したオレフィン重合用固体触媒成分5.70mgを使用した以外は[実施例1]3と同様に行い、134gのプロピレン重合体を得た。触媒単位量当たりの重合体の生成量重合活性は23,500g-PP/g-固体触媒成分であった。この重合体について、CXS:1.9wt、[η]:0.89dl/g、[mmmm]=0.959であった。得られた結果を表3に示す。[実施例17]1オレフィン重合用固体触媒成分の合成工程2-3A:3-エトキシ-2-tert-ブチルプロピオン酸エチル投入後のフラスコ内の温度を80°Cとし、トルエンでの洗浄温度を80°Cとした以外は[実施例15]1と同様に行った。工程2-3B:3-エトキシ-2-tert-ブチルプロピオン酸エチルの使用量を0.8mlとした以外は[実施例15]1と同様に行った。工程2-3C:3-エトキシ-2-tert-ブチルプロピオン酸エチルを添加しなかった以外は[実施例15]1と同様に行った。工程2-3D:3-エトキシ-2-tert-ブチルプロピオン酸エチルを添加せず、フラスコ内の混合物の撹拌を100°Cで行い、トルエンでの洗浄温度を100°Cとした以外は[実施例15]1と同様に行い、オレフィン重合用固体触媒成分を6.87g得た。該オレフィン重合用固体触媒成分の分析結果は表3に示す。2プロピレンの重合固体触媒成分として、上記[実施例17]1で合成したオレフィン重合用固体触媒成分8.63mgを使用した以外は[実施例1]3と同様に行い、274gのプロピレン重合体を得た。触媒単位量当たりの重合体の生成量重合活性は31,800g-PP/g-固体触媒成分であった。この重合体について、CXS:2.1wt、[η]:0.dl/g、[mmmm]=0.966であった。得られた結果を表3に示す。[実施例18]1オレフィン重合用固体触媒成分の合成工程2-3A:3-エトキシ-2-tert-ブチルプロピオン酸エチルの使用量を4.8mlとした以外は[実施例15]1と同様に行った。工程2-3B:[実施例15]1と同様に行った。工程2-3C:[実施例15]1と同様に行った。工程2-3D:[実施例15]1と同様に行い、オレフィン重合用固体触媒成分を7.26g得た。該オレフィン重合用固体触媒成分の分析結果は表3に示す。2プロピレンの重合固体触媒成分として、上記[実施例18]1で合成したオレフィン重合用固体触媒成分8.10mgを使用した以外は[実施例1]3と同様に行い、216gのプロピレン重合体を得た。触媒単位量当たりの重合体の生成量重合活性は26,700g-PP/g-固体触媒成分であった。この重合体について、CXS:1.6wt、[η]:0.99dl/g、[mmmm]=0.966であった。得られた結果を表3に示す。[実施例19]1オレフィン重合用固体触媒成分の合成工程2-3A:3-エトキシ-2-tert-ブチルプロピオン酸エチルの使用量を4.8mlとし、3-エトキシ-2-tert-ブチルプロピオン酸エチル投入後のフラスコ内の温度を80°Cとし、トルエンでの洗浄温度を80°Cとした以外は[実施例15]1と同様に行った。工程2-3B:四塩化チタンの使用量を6.0mlとし、フラスコ内の混合物の撹拌を100°Cで行い、トルエンでの洗浄温度を100°Cとした以外は[実施例15]1と同様に行った。工程2-3C:3-エトキシ-2-tert-ブチルプロピオン酸エチルの使用量を0.4mlとした以外は[実施例15]1と同様に行った。工程2-3D:[実施例15]1と同様に行い、オレフィン重合用固体触媒成分を6.99g得た。該オレフィン重合用固体触媒成分の分析結果は表3に示す。2プロピレンの重合固体触媒成分として、上記[実施例19]1で合成したオレフィン重合用固体触媒成分8.44mgを使用した以外は[実施例1]3と同様に行い、51.7gのプロピレン重合体を得た。触媒単位量当たりの重合体の生成量重合活性は6,130g-PP/g-固体触媒成分であった。この重合体について、CXS:3.2wt、[η]:0.83dl/g、[mmmm]=0.944であった。得られた結果を表3に示す。[実施例20]1オレフィン重合用固体触媒成分の合成工程2-3A:3-エトキシ-2-tert-ブチルプロピオン酸エチルの使用量を4.8mlとし、3-エトキシ-2-tert-ブチルプロピオン酸エチル投入後のフラスコ内の温度を80°Cとし、トルエンでの洗浄温度を80°Cとした以外は[実施例15]1と同様に行った。工程2-3B:[実施例15]1と同様に行った。工程2-3C:四塩化チタン16mlとジブチルエーテル0.8mlとの混合物の代わりに四塩化チタン16mlを用い、3-エトキシ-2-tert-ブチルプロピオン酸エチルの使用量を0.4mlとし、フラスコ内の混合物の撹拌を100°Cで行い、トルエンでの洗浄温度を100°Cとした以外は[実施例15]1と同様に行った。工程2-3D:3-エトキシ-2-tert-ブチルプロピオン酸エチルの使用量を0.8mlとした以外は[実施例15]1と同様に行い、オレフィン重合用固体触媒成分を7.13g得た。該オレフィン重合用固体触媒成分の分析結果は表3に示す。2プロピレンの重合固体触媒成分として、上記[実施例20]1で合成したオレフィン重合用固体触媒成分10.8mgを使用した以外は[実施例1]3と同様に行い、293gのプロピレン重合体を得た。触媒単位量当たりの重合体の生成量重合活性は30,000g-PP/g-固体触媒成分であった。この重合体について、CXS:1.5wt、[η]:1.00dl/g、[mmmm]=0.966であった。得られた結果を表3に示す。[実施例21]1固体生成物の合成撹拌機、滴下ロートを備えた500mlのフラスコを窒素で置換した後、ヘキサン290ml、テトラブトキシチタン3.0mlTi原子8.8ミリモル、フタル酸ジイソブチル2.5ml9.3ミリモルおよびテトラエトキシシラン73ml326ミリモルを投入し、均一溶液とした。次に、n-ブチルマグネシウムクロライドのジ-n-ブチルエーテル溶液有機合成薬品社製、n-ブチルマグネシウムクロライド濃度2.1mmol/ml170mlを、フラスコ内の温度を5°Cに保ちながら、滴下ロートから4時間かけて徐々に滴下した。滴下終了後、20°Cでさらに1時間攪拌した。その後、固液分離し、トルエン215mlで3回洗浄を繰り返した後、トルエン150mlを加えた。この固体生成物スラリーの一部をサンプリングし、組成分析を行ったところ固体生成物中にはチタン原子が0.83重量、フタル酸エステルが0.71重量、エトキシ基が30.5重量、ブトキシ基が1.66重量含有されていた。またスラリー濃度は0.176g/mlであった。2オレフィン重合用固体触媒成分の合成工程2-3A:固体生成物スラリーとして上記実施例211を使用し、3-エトキシ-2-tert-ブチルプロピオン酸エチルの使用量を4.8mlとした以外は[実施例15]1と同様に行った。工程2-3B:[実施例15]1と同様に行った。工程2-3C:[実施例15]1と同様に行った。工程2-3D:[実施例15]1と同様に行い、オレフィン重合用固体触媒成分を6.31g得た。該オレフィン重合用固体触媒成分の分析結果は表3に示す。3プロピレンの重合固体触媒成分として、上記[実施例21]2で合成したオレフィン重合用固体触媒成分5.65mgを使用した以外は[実施例1]3と同様に行い、256gのプロピレン重合体を得た。触媒単位量当たりの重合体の生成量重合活性は45,300g-PP/g-固体触媒成分であった。この重合体について、CXS:0.9wt、[η]:0.99dl/g、[mmmm]=0.978であった。得られた結果を表3に示す。[実施例22]1固体生成物の合成撹拌機、滴下ロートを備えた500mlのフラスコを窒素で置換した後、ヘキサン290ml、テトラブトキシチタン1.5mlTi原子4.4ミリモル、フタル酸ジイソブチル2.5ml9.3ミリモルおよびテトラエトキシシラン73ml326ミリモルを投入し、均一溶液とした。次に、n-ブチルマグネシウムクロライドのジ-n-ブチルエーテル溶液有機合成薬品社製、n-ブチルマグネシウムクロライド濃度2.1mmol/ml170mlを、フラスコ内の温度を5°Cに保ちながら、滴下ロートから4時間かけて徐々に滴下した。滴下終了後、20°Cでさらに1時間攪拌した。その後、固液分離し、トルエン215mlで3回洗浄を繰り返した後、トルエン150mlを加えた。この固体生成物スラリーの一部をサンプリングし、組成分析を行ったところ固体生成物中にはチタン原子が0.43重量、フタル酸エステルが1.3重量、エトキシ基が26.9重量、ブトキシ基が1.25重量含有されていた。またスラリー濃度は0.187g/mlであった。2オレフィン重合用固体触媒成分の合成工程2-3A:固体生成物スラリーとして上記実施例221を使用し、3-エトキシ-2-tert-ブチルプロピオン酸エチルの使用量を4.8mlとした以外は[実施例15]1と同様に行った。工程2-3B:[実施例15]1と同様に行った。工程2-3C:[実施例15]1と同様に行った。工程2-3D:[実施例15]1と同様に行い、オレフィン重合用固体触媒成分を6.48g得た。該オレフィン重合用固体触媒成分の分析結果は表3に示す。3プロピレンの重合固体触媒成分として、上記[実施例22]2で合成したオレフィン重合用固体触媒成分5.65mgを使用した以外は[実施例1]3と同様に行い、187gのプロピレン重合体を得た。触媒単位量当たりの重合体の生成量重合活性は35,600g-PP/g-固体触媒成分であった。この重合体について、CXS:1.1wt、[η]:0.98dl/g、[mmmm]=0.976であった。得られた結果を表3に示す。[実施例23]1オレフィン重合用固体触媒成分の合成工程2-3A:3-エトキシ-2-tert-ブチルプロピオン酸エチル6.4mlの代わりに3-エトキシ-2-フェニルプロピオン酸エチル6.4mlを用いた以外は[実施例15]1と同様に行った。工程2-3B:3-エトキシ-2-tert-ブチルプロピオン酸エチル2.4mlの代わりに3-エトキシ-2-フェニルプロピオン酸エチル2.4mlを用いた以外は[実施例15]1と同様に行った。工程2-3C:3-エトキシ-2-tert-ブチルプロピオン酸エチル0.8mlの代わりに3-エトキシ-2-フェニルプロピオン酸エチル0.8mlを用いた以外は[実施例15]1と同様に行った。工程2-3D:3-エトキシ-2-tert-ブチルプロピオン酸エチル0.4mlの代わりに3-エトキシ-2-フェニルプロピオン酸エチル0.4mlを用いた以外は[実施例15]1と同様に行い、オレフィン重合用固体触媒成分を6.38g得た。該オレフィン重合用固体触媒成分の分析結果は表3に示す。2プロピレンの重合固体触媒成分として、上記[実施例23]1で合成したオレフィン重合用固体触媒成分8.48mgを使用した以外は[実施例1]3と同様に行い、185gのプロピレン重合体を得た。触媒単位量当たりの重合体の生成量重合活性は21,800g-PP/g-固体触媒成分であった。この重合体について、CXS:wt、[η]:dl/g、[mmmm]=0.966であった。得られた結果を表3に示す。[実施例24]1オレフィン重合用固体触媒成分の合成工程2-1A:撹拌機、滴下ロート、温度計を備えた100mlのフラスコを窒素で置換した後、該フラスコに、特開2004-182981号公報の実施例11に記載のオレフィン重合用固体触媒成分前駆体が8.00gになるように、該前駆体およびトルエンを含むスラリーを加えた。スラリーからトルエンを抜き出し、スラリー濃度を0.40g―固体触媒前駆体/ml-溶媒に調整した。フラスコ内の温度を70°Cに調整し、30分攪拌した。次いで、フラスコ内の温度を20°Cに調整し、四塩化チタン19.2ml、3-エトキシ-2-tert-ブチルプロピオン酸クロライドとトルエンとの混合物3-エトキシ-2-tert-ブチルプロピオン酸クロライドとトルエンとの体積比率が1:14.8mlをフラスコ内に投入した。その後、フラスコ内の温度を105°Cへ昇温し、同温度で5時間、フラスコ内の混合物を撹拌した。次いで、攪拌した混合物を固液分離し、固体を得た。該固体を105°Cにてトルエン40mlで3回洗浄した。工程2-1B:洗浄後の固体にトルエン17mlを投入し、スラリーを形成した。該スラリーに四塩化チタン6.4mlとジブチルエーテル0.8mlとの混合物、3-エトキシ-2-tert-ブチルプロピオン酸エチル0.8mlを投入して混合物を形成し、100°Cで2時間混合物を攪拌した。その後、攪拌した混合物を固液分離し、固体を得た。該固体を100°Cにてトルエン40mlで2回洗浄した。工程2-1C:洗浄後の固体にトルエン17mlを投入し、スラリーを形成した。該スラリーに四塩化チタン6.4mlとジブチルエーテル0.8mlとの混合物を投入して混合物を形成し、105°Cで1時間混合物を攪拌した。その後、攪拌した混合物を固液分離し、該固体を105°Cにてトルエン40mlで3回洗浄し、さらに室温にてヘキサン40mlで3回洗浄し、洗浄後の固体を減圧乾燥してオレフィン重合用固体触媒成分を7.84g得た。該オレフィン重合用固体触媒成分の分析結果は表4に示す。2プロピレンの重合固体触媒成分として、上記[実施例24]1で合成したオレフィン重合用固体触媒成分11.5mgを使用した以外は[実施例1]3と同様に行い、338gのプロピレン重合体を得た。触媒単位量当たりの重合体の生成量重合活性は29,500g-PP/g-固体触媒成分であった。この重合体について、CXS:1.1wt、[η]:1.01dl/g、[mmmm]=0.963であった。得られた結果を表4に示す。[実施例25]1オレフィン重合用固体触媒成分の合成工程2-1A:四塩化チタンの使用量を16mlとし、四塩化チタン、3-エトキシ-2-tert-ブチルプロピオン酸クロライドとトルエンとの混合物を投入した後のフラスコ内温度を115°C、撹拌時間を4時間とし、トルエンでの洗浄温度を115°Cとした以外は[実施例24]1と同様に行った。工程2-1B:3-エトキシ-2-tert-ブチルプロピオン酸エチルの使用量を0.4mlとし、フラスコ内温度を110°C、撹拌時間を1時間とし、トルエンでの洗浄温度を110°Cとした以外は[実施例24]1と同様に行った。工程2-1C:[実施例24]1と同様に行い、オレフィン重合用固体触媒成分を7.62g得た。該オレフィン重合用固体触媒成分の分析結果は表4に示す。2プロピレンの重合固体触媒成分として、上記[実施例25]1で合成したオレフィン重合用固体触媒成分10.1mgを使用した以外は[実施例1]3と同様に行い、312gのプロピレン重合体を得た。触媒単位量当たりの重合体の生成量重合活性は30,900g-PP/g-固体触媒成分であった。この重合体について、CXS:1.3wt、[η]:0.94dl/g、[mmmm]=0.965であった。得られた結果を表4に示す。[実施例26]1オレフィン重合用固体触媒成分の合成工程2-1A:四塩化チタンの使用量を16mlとし、3-エトキシ-2-tert-ブチルプロピオン酸クロライドとトルエンとの混合物の使用量を3.2mlとし、四塩化チタン、3-エトキシ-2-tert-ブチルプロピオン酸クロライドとトルエンとの混合物を投入した後のフラスコ内温度を115°C、撹拌時間を4時間とし、トルエンでの洗浄温度を115°Cとした以外は[実施例24]1と同様に行った。工程2-1B:フラスコ内温度を110°C、撹拌時間を1時間とし、トルエンでの洗浄温度を110°Cとした以外は[実施例24]1と同様に行った。工程2-1C:[実施例24]1と同様に行い、オレフィン重合用固体触媒成分を7.62g得た。該オレフィン重合用固体触媒成分の分析結果は表4に示す。2プロピレンの重合固体触媒成分として、上記[実施例26]1で合成したオレフィン重合用固体触媒成分9.42mgを使用した以外は[実施例1]3と同様に行い、286gのプロピレン重合体を得た。触媒単位量当たりの重合体の生成量重合活性は30,400g-PP/g-固体触媒成分であった。この重合体について、CXS:1.4wt、[η]:0.95dl/g、[mmmm]=0.960であった。得られた結果を表4に示す。[実施例27]1オレフィン重合用固体触媒成分の合成工程2-1A:四塩化チタンの使用量を16mlとし、3-エトキシ-2-tert-ブチルプロピオン酸クロライドとトルエンとの混合物の使用量を3.2mlとし、四塩化チタン、3-エトキシ-2-tert-ブチルプロピオン酸クロライドとトルエンとの混合物を投入した後のフラスコ内温度を110°Cとし、トルエンでの洗浄温度を110°Cとした以外は[実施例24]1と同様に行った。工程2-1B:3-エトキシ-2-tert-ブチルプロピオン酸エチルの使用量を1.2mlとし、撹拌時間を1時間とした以外は[実施例22]1と同様に行った。工程2-1C:[実施例24]1と同様に行い、オレフィン重合用固体触媒成分を7.74g得た。該オレフィン重合用固体触媒成分の分析結果は表4に示す。2プロピレンの重合固体触媒成分として、上記[実施例27]1で合成したオレフィン重合用固体触媒成分8.58mgを使用した以外は[実施例1]3と同様に行い、223gのプロピレン重合体を得た。触媒単位量当たりの重合体の生成量重合活性は26,000g-PP/g-固体触媒成分であった。この重合体について、CXS:1.2wt、[η]:0.99dl/g、[mmmm]=0.958であった。得られた結果を表4に示す。[実施例28]1オレフィン重合用固体触媒成分の合成工程2-1A:オレフィン重合用固体触媒成分前駆体スラリーを30分撹拌する温度を80°Cとし、四塩化チタンの使用量を16mlとし、3-エトキシ-2-tert-ブチルプロピオン酸クロライドとトルエンとの混合物の使用量を3.2mlとし、四塩化チタン、3-エトキシ-2-tert-ブチルプロピオン酸クロライドとトルエンとの混合物を投入した後のフラスコ内温度を110°Cとし、撹拌時間を3時間とし、トルエンでの洗浄温度を110°Cとした以外は[実施例24]1と同様に行った。工程2-1B:3-エトキシ-2-tert-ブチルプロピオン酸エチルの使用量を0.4mlとし、フラスコ内温度を105°Cとし、撹拌時間を1時間とし、トルエンでの洗浄温度を105°Cとした以外は[実施例24]1と同様に行った。工程2-1C:[実施例24]1と同様に行い、オレフィン重合用固体触媒成分を7.81g得た。該オレフィン重合用固体触媒成分の分析結果は表4に示す。2プロピレンの重合固体触媒成分として、上記[実施例28]1で合成したオレフィン重合用固体触媒成分6.50mgを使用した以外は[実施例1]3と同様に行い、221gのプロピレン重合体を得た。触媒単位量当たりの重合体の生成量重合活性は34,000g-PP/g-固体触媒成分であった。この重合体について、CXS:1.5wt、[η]:0.96dl/g、[mmmm]=0.956であった。得られた結果を表4に示す。"